(57)【特許請求の範囲】
【請求項１】
下記一般式（１）で表される繰り返し単位及び下記一般式（２）で表される繰り返し単位の少なくともいずれか、並びに
下記一般式（３−１）で表される繰り返し単位、下記一般式（３−２）で表される繰り返し単位、及び下記一般式（３−３）で表される繰り返し単位からなる群より選択される少なくとも１種、を有する重合体（Ａ）、を含むと共に、
下記一般式（４−１）で表される繰り返し単位、下記一般式（４−２）で表される繰り返し単位、及び下記一般式（４−３）で表される繰り返し単位からなる群より選択される少なくとも１種、並びに
下記一般式（５）で表される繰り返し単位、を有する重合体（Ｂ）を更に含む重合体成分と、
溶剤と、を含有する上層膜用組成物。
【化１】
0005104535.tif 000028
（前記一般式（１）中、Ｒ１は水素原子、フッ素原子又はフッ素置換されていても良い炭素数１〜３のアルキル基を示し、Ｒ２はメチレン基、炭素数２〜６の直鎖状若しくは分岐状のアルキレン基、又は炭素数４〜１２の脂環式のアルキレン基を示す。Ｍ＋は、下記一般式（１−１）で表されるスルホニウムカチオンを示す。）
【化２】
0005104535.tif 000029
（前記一般式（２）中、Ｒ３は、水素原子、フッ素原子又は炭素数１〜３のアルキル基を示す。Ｒ４は、炭素数１〜３０の直鎖状若しくは分岐状の炭化水素基、炭素数６〜３０のアリール基、又は非置換の原子数４〜３０の２価のヘテロ環状有機基、或いはＲ５及びＲ６の少なくともいずれかと結合して形成される前記一般式（２）中のイオウカチオンを含む環状の基を示す。但し、前記炭化水素基及び前記アリール基は置換基を有しても良い。Ｒ５及びＲ６は、相互に独立に、炭素数１〜３０の直鎖状若しくは分岐状のアルキル基、炭素数３〜３０の環状の１価の炭化水素基、炭素数６〜３０のアリール基、又は非置換の原子数４〜３０の１価のヘテロ環状有機基、或いはＲ４を含めて何れか２つ又は３つ全てが相互に結合して形成される前記一般式（２）中のイオウカチオンを含む環状の基を示す。但し、前記アルキル基、前記炭化水素基及び前記アリール基は置換基を有しても良い。Ｍ−は、下記一般式（２−１）で表されるスルホン酸アニオンを示す。）
【化３】
0005104535.tif 000030
（前記一般式（３−１）〜（３−３）中、Ｒ７は水素原子又はメチル基を示す。また、前記一般式（３−１）及び（３−２）中のＲ８、並びに前記一般式（３−１）中のＲ９は、相互に独立に、メチレン基、炭素数２〜６の直鎖状若しくは分岐状のアルキレン基、又は炭素数４〜１２の脂環式のアルキレン基を示す。）
【化４】
0005104535.tif 000031
（前記一般式（１−１）中、Ｒ１０〜Ｒ１２は、相互に独立に、置換基を有していても良い炭素数１〜６０の直鎖状若しくは分岐状のアルキル基、置換基を有していても良い炭素数３〜６０の環状の１価の炭化水素基、置換基を有していても良い炭素数６〜６０のアリール基、又は非置換の原子数４〜３０の１価のヘテロ環状有機基、或いは何れか２つ又は３つ全てが相互に結合して形成される前記一般式（１−１）中のイオウカチオンを含む環状の基を示す。）
【化５】
0005104535.tif 000032
（前記一般式（２−１）中、Ｒ１３は置換基を有していても良い炭素数１〜３０の直鎖状若しくは分岐状のアルキル基、置換基を有していても良い炭素数３〜３０の環状の１価の炭化水素基、置換基を有していても良い炭素数６〜３０のアリール基、又は非置換の原子数４〜３０の１価のヘテロ環状有機基を示す。）
【化６】
0005104535.tif 000033
（前記一般式（４−１）及び（４−３）中、Ｒ１４は水素原子、メチル基又はトリフルオロメチル基を示し、前記一般式（４−２）中、Ｒ１７は少なくとも１つの水素原子がフッ素原子で置換された炭素数１〜３の直鎖状又は分岐状のアルキル基を示す。前記一般式（４−１）〜（４−３）中、Ｒ１５は単結合、メチレン基、炭素数２〜６の直鎖状若しくは分岐状のアルキレン基、又は炭素数４〜１２の脂環式のアルキレン基を示す。前記一般式（４−３）中、Ｒ１６は少なくとも１つの水素原子がフッ素原子で置換された炭素数１〜１０の直鎖状若しくは分岐状のアルキル基、又は少なくとも１つの水素原子がフッ素原子で置換された炭素数３〜１０の脂環式のアルキル基を示す。前記一般式（４−２）中、Ａは単結合、カルボニル基、カルボニルオキシ基又はオキシカルボニル基を示す。）
【化７】
0005104535.tif 000034
（前記一般式（５）中、Ｒ１８は水素原子、メチル基、又はトリフルオロメチル基を示し、Ｒ１９は単結合、メチレン基、又は炭素数２〜６の直鎖状若しくは分岐状のアルキレン基を示す。）
【請求項２】
前記重合体（Ａ）の含有割合が、
前記重合体成分の合計に対して、５〜７０質量％である請求項１に記載の上層膜用組成物。
【請求項３】
基板上にフォトレジスト組成物を塗布してフォトレジスト膜を形成する工程（１）と、
前記フォトレジスト膜上に、請求項１又は２に記載の上層膜用組成物を塗布して上層膜を形成する工程（２）と、
前記上層膜とレンズとの間に液浸媒体を配設し、前記液浸媒体及びマスクを介して前記上層膜を露光した後、現像してレジストパターンを形成する工程（３）と、を含むレジストパターン形成方法。
【発明の詳細な説明】
【技術分野】
【０００１】
本発明は上層膜用組成物に関し、更に詳しくは、リソグラフィーの微細化のために使用される液浸露光時に、フォトレジスト膜を保護し、フォトレジスト成分の溶出を抑え、投影露光装置のレンズが汚染されることを防止する上層膜を形成するのに有用な上層膜用組成物及びそれを用いたレジストパターン形成方法に関する。
【背景技術】
【０００２】
半導体素子等を製造する際に、フォトマスクとしてのレチクルのパターンを投影光学系を介して、フォトレジストが塗布されたウェハ上の各ショット領域に転写するステッパー型、又はステップアンドスキャン方式の投影露光装置が使用されている。
【０００３】
投影露光装置に備えられている投影光学系の解像度は、使用する露光波長が短く、投影光学系の開口数が大きいほど高くなる。そのため、集積回路の微細化に伴い、露光波長は年々短波長化しており、投影光学系の開口数も増大してきている。
【０００４】
また、露光を行なう際には、解像度と同様に焦点深度も重要となる。解像度Ｒ、及び焦点深度δはそれぞれ以下の数式で表される。
Ｒ＝ｋ１・λ／ＮＡ        （ｉ）
δ＝ｋ２・λ／ＮＡ２        （ｉｉ）
ここで、λは露光波長、ＮＡは投影光学系の開口数、ｋ１、ｋ２はプロセス係数を示す。同じ解像度Ｒを得る場合、露光波長が短い方が大きな焦点深度δを得ることができる。
【０００５】
露光されるウェハ表面にはフォトレジスト膜が形成されており、このフォトレジスト膜にパターンが転写される。従来の投影露光装置では、ウェハが配置される空間は空気又は窒素で満たされている。ウェハと投影露光装置のレンズとの空間が屈折率ｎの媒体で満たされると、解像度Ｒ、焦点深度δは以下の数式で表されるようになる。
Ｒ＝ｋ１・（λ／ｎ）ＮＡ        （ｉｉｉ）
δ＝ｋ２・ｎλ／ＮＡ２        （ｉｖ）
【０００６】
例えば、露光源としてＡｒＦエキシマレーザー（波長１９３ｎｍ）を、媒体として水（屈折率ｎ＝１．４４）を使用した場合、空気又は窒素を媒体とする露光時と比較し、解像度Ｒは６９．４％、焦点深度は１４４％となる。
【０００７】
このように、ウェハと投影露光装置のレンズとの空間を屈折率ｎの媒体で満たして露光波長を短波長化し、より微細なパターンを転写する方法を液浸露光といい、リソグラフィーの微細化、特に数１０ｎｍ単位のリソグラフィーには、必須の技術と考えられ、その投影露光装置も開示されている（例えば、特許文献１参照）。
【０００８】
液浸露光においては、ウェハ上に形成されたフォトレジスト膜と投影露光装置のレンズはそれぞれ液浸媒体と接触する。そのため、フォトレジスト膜に液浸媒体が浸透し、解像度が低下する場合がある。また、投影露光装置のレンズは、液浸媒体に溶出されたフォトレジスト膜を構成する成分により汚染される場合もある。
【０００９】
この様な問題に対処するため、フォトレジスト膜と液浸媒体（例えば、水）を遮断する目的で、フォトレジスト膜上に上層膜を形成する方法がある。この上層膜は、露光波長に対して十分な透過性を有し、フォトレジスト膜とインターミキシングを起こすことなくフォトレジスト膜上に保護膜を形成することができ、更に液浸露光時に水等の液浸媒体に溶出されることなく安定な被膜を維持し、かつ現像液であるアルカリ液に容易に溶解される必要がある。
【００１０】
また、通常の空気又は窒素を媒体とする環境下での使用を前提に設計されたレジストをそのまま液浸露光用のレジストとして使用することができることが求められている。そのためには、空気又は窒素を媒体とする環境下での使用を前提に設計されたレジストの性能を劣化させることなく、フォトレジスト膜を液浸媒体から保護可能な上層膜が必要となる。
【００１１】
【特許文献１】特開平１１−１７６７２７号公報
【発明の開示】
【発明が解決しようとする課題】
【００１２】
しかしながら、従来の上層膜では、撥水性を上げ液浸露光時に介在する水が保護膜上に残留するのを防止し、レジストパターン上に液滴痕が残る欠陥（以下、「ウォーターマーク欠陥」という）を抑制することはできるが、より微小な溶け残り欠陥（以下、「Ｂｌｏｂ欠陥」という）が発生するという問題がある。Ｂｌｏｂ欠陥は、保護膜とフォトレジスト膜との界面において両者がインターミキシングを起こすことによって、局所的にフォトレジスト膜の現像液に対する溶解性が低下した結果、フォトレジスト膜が溶け残ることにより発生する。そのため、従来の上層膜ではウォーターマーク欠陥の発生を効果的に抑制することが期待できるものの、Ｂｌｏｂ欠陥が発生する場合があるという点において、未だ十分に満足できるものではなく、更なる改良が求められている。
【００１３】
本発明は、このような従来技術の有する問題点に鑑みてなされたものであり、その課題とするところは、短い露光波長（特に、２４８ｎｍ（ＫｒＦエキシマレーザー）や１９３ｎｍ（ＡｒＦエキシマレーザー））に対する十分な透過性を有しており、フォトレジスト膜と殆どインターミキシングを起こすことなくフォトレジスト膜上に被膜を形成することができ、液浸露光時の水等の液浸媒体に溶出されることなく安定な被膜を維持することができ、ウォーターマーク欠陥等の液浸露光プロセス由来の欠陥発生を効果的に抑制しつつ、高解像度のレジストパターンを形成することができ、Ｂｌｏｂ欠陥の発生も抑制することができる上層膜を形成することができる上層膜用組成物を提供することにある。
【００１４】
また、その課題とするところは、高解像度のレジストパターンを形成することができるレジストパターンの形成方法を提供することにある。
【課題を解決するための手段】
【００１５】
本発明者らは上記課題を達成すべく鋭意検討した結果、上層膜用組成物に、所定の重合体成分と溶剤を含有させることによって、上記課題を達成することが可能であることを見出し、本発明を完成するに至った。
【００１６】
また、フォトレジスト膜上に本発明の上層膜用組成物を用いて上層膜を形成することによって、上記課題を達成することが可能であることを見出し、本発明を完成するに至った。
【００１７】
即ち、本発明によれば、以下に示す上層膜用組成物及びレジストパターンの形成方法が提供される。
【００１８】
［１］下記一般式（１）で表される繰り返し単位及び下記一般式（２）で表される繰り返し単位の少なくともいずれか、並びに下記一般式（３−１）で表される繰り返し単位、下記一般式（３−２）で表される繰り返し単位、及び下記一般式（３−３）で表される繰り返し単位からなる群より選択される少なくとも１種、を有する重合体（Ａ）を含むと共に、下記一般式（４−１）で表される繰り返し単位、下記一般式（４−２）で表される繰り返し単位、及び下記一般式（４−３）で表される繰り返し単位からなる群より選択される少なくとも１種、並びに下記一般式（５）で表される繰り返し単位、を有する重合体（Ｂ）を更に含む重合体成分と、溶剤と、を含有する上層膜用組成物。
【００１９】
【化１】
0005104535.tif 000002
【００２０】
前記一般式（１）中、Ｒ１は水素原子、フッ素原子又はフッ素置換されていても良い炭素数１〜３のアルキル基を示し、Ｒ２はメチレン基、炭素数２〜６の直鎖状若しくは分岐状のアルキレン基、又は炭素数４〜１２の脂環式のアルキレン基を示す。Ｍ＋は、下記一般式（１−１）で表されるスルホニウムカチオンを示す。
【００２１】
【化２】
0005104535.tif 000003
【００２２】
前記一般式（２）中、Ｒ３は、水素原子、フッ素原子又は炭素数１〜３のアルキル基を示す。Ｒ４は、炭素数１〜３０の直鎖状若しくは分岐状の炭化水素基、炭素数６〜３０のアリール基、又は非置換の原子数４〜３０の２価のヘテロ環状有機基、或いはＲ５及びＲ６の少なくともいずれかと結合して形成される前記一般式（２）中のイオウカチオンを含む環状の基を示す。但し、前記炭化水素基及び前記アリール基は置換基を有しても良い。Ｒ５及びＲ６は、相互に独立に、炭素数１〜３０の直鎖状若しくは分岐状のアルキル基、炭素数３〜３０の環状の１価の炭化水素基、炭素数６〜３０のアリール基、又は非置換の原子数４〜３０の１価のヘテロ環状有機基、或いはＲ４を含めて何れか２つ又は３つ全てが相互に結合して形成される前記一般式（２）中のイオウカチオンを含む環状の基を示す。但し、前記アルキル基、前記炭化水素基及び前記アリール基は置換基を有しても良い。Ｍ−は、下記一般式（２−１）で表されるスルホン酸アニオンを示す。
【００２３】
【化３】
0005104535.tif 000004
【００２４】
前記一般式（３−１）〜（３−３）中、Ｒ７は水素原子又はメチル基を示す。また、前記一般式（３−１）及び（３−２）中のＲ８、並びに前記一般式（３−１）中のＲ９は、相互に独立に、メチレン基、炭素数２〜６の直鎖状若しくは分岐状のアルキレン基、又は炭素数４〜１２の脂環式のアルキレン基を示す。
【００２５】
【化４】
0005104535.tif 000005
【００２６】
前記一般式（１−１）中、Ｒ１０〜Ｒ１２は、相互に独立に、置換基を有していても良い炭素数１〜６０の直鎖状若しくは分岐状のアルキル基、置換基を有していても良い炭素数３〜６０の環状の１価の炭化水素基、置換基を有していても良い炭素数６〜６０のアリール基、又は非置換の原子数４〜３０の１価のヘテロ環状有機基、或いは何れか２つ又は３つ全てが相互に結合して形成される前記一般式（１−１）中のイオウカチオンを含む環状の基を示す。
【００２７】
【化５】
0005104535.tif 000006
【００２８】
前記一般式（２−１）中、Ｒ１３は置換基を有していても良い炭素数１〜３０の直鎖状若しくは分岐状のアルキル基、置換基を有していても良い炭素数３〜３０の環状の１価の炭化水素基、置換基を有していても良い炭素数６〜３０のアリール基、又は非置換の原子数４〜３０の１価のヘテロ環状有機基を示す。
【００３０】
【化６】
0005104535.tif 000007
【００３１】
前記一般式（４−１）及び（４−３）中、Ｒ１４は水素原子、メチル基又はトリフルオロメチル基を示し、前記一般式（４−２）中、Ｒ１７は少なくとも１つの水素原子がフッ素原子で置換された炭素数１〜３の直鎖状又は分岐状のアルキル基を示す。前記一般式（４−１）〜（４−３）中、Ｒ１５は単結合、メチレン基、炭素数２〜６の直鎖状若しくは分岐状のアルキレン基、又は炭素数４〜１２の脂環式のアルキレン基を示す。前記一般式（４−３）中、Ｒ１６は少なくとも１つの水素原子がフッ素原子で置換された炭素数１〜１０の直鎖状若しくは分岐状のアルキル基、又は少なくとも１つの水素原子がフッ素原子で置換された炭素数３〜１０の脂環式のアルキル基を示す。前記一般式（４−２）中、Ａは単結合、カルボニル基、カルボニルオキシ基又はオキシカルボニル基を示す。
【００３２】
【化７】
0005104535.tif 000008
【００３３】
前記一般式（５）中、Ｒ１８は水素原子、メチル基、又はトリフルオロメチル基を示し、Ｒ１９は単結合、メチレン基、又は炭素数２〜６の直鎖状若しくは分岐状のアルキレン基を示す。
【００３４】
［２］前記重合体（Ａ）の含有割合が、前記重合体成分の合計に対して、５〜７０質量％である前記［１］に記載の上層膜用組成物。
【００３５】
［３］基板上にフォトレジスト組成物を塗布してフォトレジスト膜を形成する工程（１）と、前記フォトレジスト膜上に、前記［１］又は［２］に記載の上層膜用組成物を塗布して上層膜を形成する工程（２）と、前記上層膜とレンズとの間に液浸媒体を配設し、前記液浸媒体及びマスクを介して前記上層膜を露光した後、現像してレジストパターンを形成する工程（３）と、を含むレジストパターン形成方法。
【発明の効果】
【００３６】
本発明の上層膜用組成物は、短い露光波長に対する十分な透過性を有しており、フォトレジスト膜と殆どインターミキシングを起こすことなくフォトレジスト膜上に被膜を形成することができ、液浸露光時の水等の液浸媒体に溶出されることなく安定な被膜を維持することができ、ウォーターマーク欠陥等の液浸露光プロセス由来の欠陥発生を効果的に抑制しつつ、高解像度のレジストパターンを形成することができ、Ｂｌｏｂ欠陥の発生も抑制することができる上層膜を形成することができるという効果を奏するものである。
【００３７】
また、本発明のレジストパターンの形成方法によれば、高解像度のレジストパターンを形成することができるという効果を奏する。
【発明を実施するための最良の形態】
【００３８】
以下、本発明の実施の最良の形態について説明するが、本発明は以下の実施の形態に限定されるものではなく、本発明の趣旨を逸脱しない範囲で、当業者の通常の知識に基づいて、以下の実施の形態に対し適宜変更、改良等が加えられたものも本発明の範囲に入ることが理解されるべきである。なお、本明細書において「（メタ）アクリル」とは、アクリル及びメタクリルをいう。
【００３９】
１．上層膜用組成物
本発明の上層膜用組成物は、所定の重合体成分と、溶剤とを含有するものである。本発明の上層膜用組成物は、所定の重合体成分を含有するので、短い露光波長（特に、２４８ｎｍ（ＫｒＦエキシマレーザー）や１９３ｎｍ（ＡｒＦエキシマレーザー））に対して十分な透過性を有し、フォトレジスト膜と殆どインターミキシングを起こすことなくフォトレジスト膜上に被膜を形成でき、液浸露光時の水等の液浸媒体に溶出されることなく安定な被膜を維持でき、ウォーターマーク欠陥等の液浸露光プロセス由来の欠陥発生を効果的に抑制しつつ、高解像度のレジストパターンを形成でき、Ｂｌｏｂ欠陥の発生も抑制することができる上層膜を形成することができる。
【００４０】
１．１  重合体成分
重合体成分は、重合体（Ａ）を含むものであり、重合体（Ｂ）を含むものであることが好ましい。また、重合体（Ａ）及び重合体（Ｂ）以外の他の重合体（以下、「重合体（Ｃ）」という）を含むものであっても良い。重合体成分は重合体（Ａ）を必須成分として含むのでレジストパターンの欠陥を低減させることができる。これは、重合体（Ａ）がフォトレジスト膜と上層膜の界面に局在化し、フォトレジスト層中の脱保護が不十分な重合体の脱保護反応を促進させるからである。
【００４１】
また、重合体成分として含まれる各重合体は、露光時に水等の液浸媒体に対して安定な上層膜を形成することが可能であるとともに、レジストパターンを形成するための現像液に溶解し得る重合体である。ここでいう、「液浸媒体に対して安定」とは、以下に示す「安定性評価試験」の結果、測定される膜厚の変化率が初期膜厚の３％以内であることをいう。
【００４２】
（安定性評価試験）
（ｉ）先ず、コータ／デベロッパ（１）（商品名：ＣＬＥＡＮ  ＴＲＡＣＫ  ＡＣＴ８、東京エレクトロン社製）を用い、８インチシリコンウェハ上に、上層膜用組成物をスピンコートし、９０℃×６０秒の条件で予備焼成（ＰＢ）を行うことにより、膜厚９０ｎｍの上層膜を形成する。この上層膜の膜厚（初期膜厚）を、光干渉式膜厚測定装置（商品名「ラムダエースＶＭ−２０１０」、大日本スクリーン製造社製）を用いて測定する。
【００４３】
（ｉｉ）次いで、上層膜が形成されたウェハの表面に、コータ／デベロッパ（１）のリンスノズルから超純水を６０秒間吐出させた後、回転数４０００ｒｐｍで１５秒間振り切り、スピンドライする。このときの上層膜の膜厚を再度測定し、上層膜の膜厚変化（減少した膜厚）を算出する。初期膜厚に対する、減少した膜厚の比率から膜厚の変化率を算出することができる。
【００４４】
また、「現像液に溶解する」とは、アルカリ性水溶液を用いた現像後のレジストパターン上に目視で残渣がなく、上層膜が除去されていることをいう。即ち、本発明の上層膜用組成物に含有される重合体成分は、水等の液浸媒体に対して殆ど溶解することなく、且つ露光後のアルカリ性水溶液を用いる現像時に、アルカリ性水溶液に溶解するアルカリ可溶性の重合体からなる。
【００４５】
このような重合体成分を含有する上層膜用組成物により形成される上層膜は、液浸露光時にフォトレジスト膜と水等の液浸媒体とが直接接触することを防ぎ、液浸媒体の浸透によるフォトレジスト膜のリソグラフィー性能を劣化させることがなく、且つフォトレジスト膜から溶出される成分による投影露光装置のレンズの汚染を防止する作用がある。
【００４６】
（重合体（Ａ））
重合体（Ａ）は、一般式（１）で表される繰り返し単位（以下、「繰り返し単位（１）」という）及び一般式（２）で表される繰り返し単位（以下、「繰り返し単位（２）」という）の少なくともいずれか、並びに一般式（３−１）で表される繰り返し単位（以下、「繰り返し単位（３−１）」という）、一般式（３−２）で表される繰り返し単位（以下、「繰り返し単位（３−２）」という）、及び一般式（３−３）で表される繰り返し単位（以下、「繰り返し単位（３−３）」という）からなる群より選択される少なくとも１種を有するものである。
【００４７】
【化８】
0005104535.tif 000009
【００４８】
一般式（１）中、Ｒ１は水素原子、フッ素原子又はフッ素置換されていても良い炭素数１〜３のアルキル基を示し、Ｒ２はメチレン基、炭素数２〜６の直鎖状若しくは分岐状のアルキレン基、又は炭素数４〜１２の脂環式のアルキレン基を示す。Ｍ＋は、一般式（１−１）で表されるスルホニウムカチオンを示す。
【００４９】
【化９】
0005104535.tif 000010
【００５０】
一般式（２）中、Ｒ３は、水素原子、フッ素原子又は炭素数１〜３のアルキル基を示す。Ｒ４は、炭素数１〜３０の直鎖状若しくは分岐状の炭化水素基、炭素数６〜３０のアリール基、又は非置換の原子数４〜３０の２価のヘテロ環状有機基、或いはＲ５及びＲ６の少なくともいずれかと結合して形成される前記一般式（２）中のイオウカチオンを含む環状の基を示す。但し、炭化水素基及びアリール基は置換基を有しても良い。Ｒ５及びＲ６は、相互に独立に、炭素数１〜３０の直鎖状若しくは分岐状のアルキル基、炭素数３〜３０の環状の１価の炭化水素基、炭素数６〜３０のアリール基、又は非置換の原子数４〜３０の１価のヘテロ環状有機基、或いはＲ４を含めて何れか２つ又は３つ全てが相互に結合して形成される一般式（２）中のイオウカチオンを含む環状の基を示す。但し、アルキル基、炭化水素基及びアリール基は置換基を有しても良い。Ｍ−は、下記一般式（２−１）で表されるスルホン酸アニオンを示す。
【００５１】
【化１０】
0005104535.tif 000011
【００５２】
一般式（３−１）〜（３−３）中、Ｒ７は水素原子又はメチル基を示す。また、一般式（３−１）及び（３−２）中のＲ８、並びに一般式（３−１）中のＲ９は、相互に独立に、メチレン基、炭素数２〜６の直鎖状若しくは分岐状のアルキレン基、又は炭素数４〜１２の脂環式のアルキレン基を示す。
【００５３】
【化１１】
0005104535.tif 000012
【００５４】
一般式（１−１）中、Ｒ１０〜Ｒ１２は、相互に独立に、置換基を有していても良い炭素数１〜６０の直鎖状若しくは分岐状のアルキル基、置換基を有していても良い炭素数３〜６０の環状の１価の炭化水素基、置換基を有していても良い炭素数６〜６０のアリール基、又は非置換の原子数４〜３０の１価のヘテロ環状有機基、或いは何れか２つ又は３つ全てが相互に結合して形成される一般式（１−１）中のイオウカチオンを含む環状の基を示す。
【００５５】
【化１２】
0005104535.tif 000013
【００５６】
一般式（２−１）中、Ｒ１３は置換基を有していても良い炭素数１〜６０の直鎖状若しくは分岐状のアルキル基、置換基を有していても良い炭素数３〜６０の環状の１価の炭化水素基、置換基を有していても良い炭素数６〜６０のアリール基、又は非置換の原子数４〜３０の１価のヘテロ環状有機基を示す。
【００５７】
一般式（１）中、Ｒ１として表される基のうち、フッ素置換されていても良い炭素数１〜３のアルキル基としては、例えば、メチル基、エチル基、１−プロピル基、２−プロピル基、モノフルオロメチル基、ジフルオロメチル基、トリフルオロメチル基等がある。
【００５８】
一般式（１）中、Ｒ１として表される基は、水素原子、フッ素原子、メチル基、トリフルオロメチル基であることが好ましく、メチル基であることが特に好ましい。
【００５９】
一般式（１）中、Ｒ２として表される基として、具体的には、メチレン基、メチルメチレン基、エチレン基、ｎ−プロピレン基、ｉ−プロピレン基、ｎ−ブチレン基、１−メチルプロピレン基、２−メチルプロピレン基、ｔ−ブチレン基、ｎ−ペンチレン基、ｉ−ペンチレン基、１，１−ジメチルプロピレン基、１−メチルブチレン基、１，１−ジメチルブチレン基、ｎ−ヘキシレン基、ｉ−ヘキシレン基等を挙げることができる。これらの中でも、メチルメチレン基が特に好ましい。
【００６０】
一般式（２）中、Ｒ３として表される基のうち、フッ素置換されていても良い炭素数１〜３のアルキル基としては、例えば、メチル基、エチル基、１−プロピル基、２−プロピル基、モノフルオロメチル基、ジフルオロメチル基、トリフルオロメチル基等がある。
【００６１】
一般式（２）中、Ｒ３として表される基は、水素原子、フッ素原子、メチル基、トリフルオロメチル基であることが好ましく、メチル基であることが特に好ましい。
【００６２】
一般式（２）中、Ｒ４として表される基のうち、炭素数１〜３０の直鎖状又は分岐状のアルキル基としては、例えば、メチレン基、エチレン基、ｎ−プロピレン基、ｉ−プロピレン基、ｎ−ブチレン基、１−メチルプロピレン基、２−メチルプロピレン基、ｔ−ブチレン基、ｎ−ペンチレン基、ｉ−ペンチレン基、１，１−ジメチルプロピレン基、１−メチルブチレン基、１，１−ジメチルブチレン基、ｎ−ヘキシレン基、ｎ−ヘプチレン基、ｉ−ヘキシレン基、ｎ−オクチレン基、ｉ−オクチレン基、２−エチルヘキシレン基、ｎ−ノニレン基、ｎ−デシレン基、ｎ−ウンデシレン基、ｎ−ドデシレン基、シクロプロピレン基、シクロペンチレン基、シクロヘキシレン基、４−ｔ−ブチルシクロヘキシレン基等がある。
【００６３】
また、炭素数１〜３０の直鎖状又は分岐状のアルキル基の置換基としては、例えば、炭素数６〜３０のアリール基、炭素数２〜３０の直鎖状、分岐状又は環状のアルケニル基や、ハロゲン原子、酸素原子、窒素原子、硫黄原子、リン原子、ケイ素原子等のヘテロ原子を含む原子数１〜３０の基等がある。具体的には、メトキシメチレン基、メチルチオメチレン基、エトキシメチレン基、エチルチオメチレン基、メトキシカルボニルメチレン基、エトキシカルボニルメチレン基、アセチルメチレン基、フルオロメチレン基、トリフルオロメチレン基、クロロメチレン基、トリクロロメチレン基、２−フルオロプロピレン基、（トリフルオロアセチル）メチレン基、（トリクロロアセチル）メチレン基、アミノメチレン基、（トリメチルシリル）メチレン基、２−アミノエチレン基等を挙げることができる。なお、これらの置換基は更に任意の置換基、例えば、直鎖状のアルキル基の置換基を１種以上有することもできる。
【００６４】
一般式（２）中、Ｒ５、Ｒ６として表される基のうち、炭素数１〜３０の直鎖状又は分岐状のアルキル基としては、例えば、メチル基、エチル基、ｎ−プロピル基、ｉ−プロピル基、ｎ−ブチル基、１−メチルプロピル基、２−メチルプロピル基、ｔ−ブチル基、ｎ−ペンチル基、ｉ−ペンチル基、１，１−ジメチルプロピル基、１−メチルブチル基、１，１−ジメチルブチル基、ｎ−ヘキシル基、ｎ−ヘプチル基、ｉ−ヘキシル基、ｎ−オクチル基、ｉ−オクチル基、２−エチルヘキシル基、ｎ−ノニル基、ｎ−デシル基、ｎ−ウンデシル基、ｎ−ドデシル基、シクロプロピル基、シクロペンチル基、シクロヘキシル基、４−ｔ−ブチルシクロヘキシル基等がある。
【００６５】
また、炭素数１〜３０の直鎖状又は分岐状のアルキル基の置換基としては、例えば、炭素数６〜３０のアリール基、炭素数２〜３０の直鎖状、分岐状又は環状のアルケニル基や、ハロゲン原子、酸素原子、窒素原子、硫黄原子、リン原子、ケイ素原子等のヘテロ原子を含む原子数１〜３０の基等がある。具体的には、メトキシメチル基、メチルチオメチル基、エトキシメチル基、エチルチオメチル基、メトキシカルボニルメチル基、エトキシカルボニルメチル基、アセチルメチル基、フルオロメチル基、トリフルオロメチル基、クロロメチル基、トリクロロメチル基、２−フルオロプロピル基、（トリフルオロアセチル）メチル基、（トリクロロアセチル）メチル基、アミノメチル基、（トリメチルシリル）メチル基、２−アミノエチル基等を挙げることができる。なお、これらの置換基は更に任意の置換基、例えば、直鎖状のアルキル基の置換基を１種以上有することもできる。
【００６６】
更に、炭素数６〜３０のアリール基としては、例えば、フェニル基、１−ナフチル基、２−ナフチル基、１−アントリル基、１−フェナントリル基等がある。
【００６７】
また、炭素数６〜３０のアリール基の置換基としては、例えば、炭素数１〜３０の直鎖状、分岐状又は環状のアルキル基や、ハロゲン原子、酸素原子、窒素原子、硫黄原子、リン原子、ケイ素原子等のヘテロ原子を含む原子数１〜３０の基等がある。なお、これらの置換基は更に任意の置換基を１種以上有することもできる。置換基を有している炭素数６〜３０のアリール基として、具体的には、ｏ−トリル基、ｍ−トリル基、ｐ−トリル基、ｐ−ヒドロキシフェニル基、ｐ−メトキシフェニル基、メシチル基、ｏ−クメニル基、２，３−キシリル基、２，４−キシリル基、２，５−キシリル基、２，６−キシリル基、３，４−キシリル基、３，５−キシリル基、ｐ−フルオロフェニル基、ｐ−トリフルオロメチルフェニル基、ｐ−クロロフェニル基、ｐ−ブロモフェニル基、ｐ−ヨードフェニル基等を挙げることができる。
【００６８】
更に、非置換の原子数４〜３０の１価のヘテロ環状有機基としては、例えば、フリル基、チエニル基、ピラニル基、ピロリル基、チアントレニル基、ピラゾリル基、イソチアゾリル基、イソオキサゾリル基、ピラジニル基、ピリミジニル基、ピリダジニル基、テトラヒドロピラニル基、テトラヒドロフラニル基、テトラヒドロチオピラニル基、テトラヒドロチオフラニル基、３−テトラヒドロチオフェン−１，１−ジオキシド基等がある。
【００６９】
一般式（１−１）中、Ｒ１０〜Ｒ１２として表される基のうち、非置換（即ち、置換基を有していない）の炭素数１〜６０の直鎖状又は分岐状のアルキル基としては、例えば、メチル基、エチル基、ｎ−プロピル基、ｉ−プロピル基、ｎ−ブチル基、１−メチルプロピル基、２−メチルプロピル基、ｔ−ブチル基、ｎ−ペンチル基、ｉ−ペンチル基、１，１−ジメチルプロピル基、１−メチルブチル基、１，１−ジメチルブチル基、ｎ−ヘキシル基、ｎ−ヘプチル基、ｉ−ヘキシル基、ｎ−オクチル基、ｉ−オクチル基、２−エチルヘキシル基、ｎ−ノニル基、ｎ−デシル基、ｎ−ウンデシル基、ｎ−ドデシル基、シクロプロピル基、シクロペンチル基、シクロヘキシル基、４−ｔ−ブチルシクロヘキシル基等がある。
【００７０】
また、置換基を有している炭素数１〜６０の直鎖状又は分岐状のアルキル基の置換基としては、例えば、炭素数６〜３０のアリール基、炭素数２〜３０の直鎖状、分岐状又は環状のアルケニル基や、ハロゲン原子、酸素原子、窒素原子、硫黄原子、リン原子、ケイ素原子等のヘテロ原子を含む原子数１〜３０の基等がある。具体的には、メトキシメチル基、メチルチオメチル基、エトキシメチル基、エチルチオメチル基、メトキシカルボニルメチル基、エトキシカルボニルメチル基、アセチルメチル基、フルオロメチル基、トリフルオロメチル基、クロロメチル基、トリクロロメチル基、２−フルオロプロピル基、（トリフルオロアセチル）メチル基、（トリクロロアセチル）メチル基、アミノメチル基、（トリメチルシリル）メチル基、２−アミノエチル基等を挙げることができる。なお、これらの置換基は更に任意の置換基、例えば、直鎖状のアルキル基の置換基を１種以上有することもできる。
【００７１】
更に、非置換（即ち、置換基を有していない）の炭素数３〜６０の環状の１価の炭化水素基としては、例えば、シクロヘキセニル基、ノルボルネン骨格を有する基、ノルボルナン骨格を有する基、イソボルニル骨格を有する基、トリシクロデカン骨格を有する基、テトラシクロドデカン骨格を有する基、アダマンタン骨格を有する基等がある。
【００７２】
また、置換基を有している炭素数３〜６０の環状の１価の炭化水素基の置換基としては、前記炭素数１〜３０の直鎖状又は分岐状のアルキル基の置換基と同様のものを例示することができる。置換基を有している炭素数３〜６０の環状の１価の炭化水素基として、具体的には、ベンジル基、フェノキシメチル基、（ペンタフルオロベンゾイル）メチル基、（シクロヘキシルアミノ）メチル基、（ジフェニルホスフィノ）メチル基、２−フェニルエチル基、３−フェニルプロピル基等を挙げることができる。
【００７３】
更に、非置換（即ち、置換基を有していない）の炭素数６〜６０のアリール基としては、例えば、フェニル基、１−ナフチル基、２−ナフチル基、１−アントリル基、１−フェナントリル基等がある。
【００７４】
また、置換基を有している炭素数６〜６０のアリール基の置換基としては、例えば、炭素数１〜３０の直鎖状、分岐状又は環状のアルキル基や、ハロゲン原子、酸素原子、窒素原子、硫黄原子、リン原子、ケイ素原子等のヘテロ原子を含む原子数１〜３０の基等がある。なお、これらの置換基は更に任意の置換基を１種以上有することもできる。置換基を有している炭素数６〜３０のアリール基として、具体的には、ｏ−トリル基、ｍ−トリル基、ｐ−トリル基、ｐ−ヒドロキシフェニル基、ｐ−メトキシフェニル基、メシチル基、ｏ−クメニル基、２，３−キシリル基、２，４−キシリル基、２，５−キシリル基、２，６−キシリル基、３，４−キシリル基、３，５−キシリル基、ｐ−フルオロフェニル基、ｐ−トリフルオロメチルフェニル基、ｐ−クロロフェニル基、ｐ−ブロモフェニル基、ｐ−ヨードフェニル基等を挙げることができる。
【００７５】
更に、非置換の原子数４〜３０の１価のヘテロ環状有機基としては、例えば、フリル基、チエニル基、ピラニル基、ピロリル基、チアントレニル基、ピラゾリル基、イソチアゾリル基、イソオキサゾリル基、ピラジニル基、ピリミジニル基、ピリダジニル基、テトラヒドロピラニル基、テトラヒドロフラニル基、テトラヒドロチオピラニル基、テトラヒドロチオフラニル基、３−テトラヒドロチオフェン−１，１−ジオキシド基等がある。
【００７６】
一般式（２−１）中、Ｒ１３として表される基のうち、非置換（即ち、置換基を有していない）の炭素数１〜３０の直鎖状又は分岐状のアルキル基としては、例えば、メチル基、エチル基、ｎ−プロピル基、ｉ−プロピル基、ｎ−ブチル基、１−メチルプロピル基、２−メチルプロピル基、ｔ−ブチル基、ｎ−ペンチル基、ｉ−ペンチル基、１，１−ジメチルプロピル基、１−メチルブチル基、１，１−ジメチルブチル基、ｎ−ヘキシル基、ｎ−ヘプチル基、ｉ−ヘキシル基、ｎ−オクチル基、ｉ−オクチル基、２−エチルヘキシル基、ｎ−ノニル基、ｎ−デシル基、ｎ−ウンデシル基、ｎ−ドデシル基、シクロプロピル基、シクロペンチル基、シクロヘキシル基、４−ｔ−ブチルシクロヘキシル基等がある。
【００７７】
また、置換基を有している炭素数１〜３０の直鎖状又は分岐状のアルキル基の置換基としては、例えば、炭素数６〜３０のアリール基、炭素数２〜３０の直鎖状、分岐状又は環状のアルケニル基や、ハロゲン原子、酸素原子、窒素原子、硫黄原子、リン原子、ケイ素原子等のヘテロ原子を含む原子数１〜３０の基等がある。具体的には、メトキシメチル基、メチルチオメチル基、エトキシメチル基、エチルチオメチル基、メトキシカルボニルメチル基、エトキシカルボニルメチル基、アセチルメチル基、フルオロメチル基、トリフルオロメチル基、クロロメチル基、トリクロロメチル基、２−フルオロプロピル基、（トリフルオロアセチル）メチル基、（トリクロロアセチル）メチル基、アミノメチル基、（トリメチルシリル）メチル基、２−アミノエチル基等を挙げることができる。なお、これらの置換基は更に任意の置換基、例えば、直鎖状のアルキル基の置換基を１種以上有することもできる。
【００７８】
更に、非置換（即ち、置換基を有していない）の炭素数３〜３０の環状の１価の炭化水素基としては、例えば、シクロヘキセニル基、ノルボルネン骨格を有する基、ノルボルナン骨格を有する基、イソボルニル骨格を有する基、トリシクロデカン骨格を有する基、テトラシクロドデカン骨格を有する基、アダマンタン骨格を有する基等がある。
【００７９】
また、置換基を有している炭素数３〜３０の環状の１価の炭化水素基の置換基としては、前記炭素数１〜３０の直鎖状又は分岐状のアルキル基の置換基と同様のものを例示することができる。置換基を有している炭素数３〜３０の環状の１価の炭化水素基として、具体的には、ベンジル基、フェノキシメチル基、（ペンタフルオロベンゾイル）メチル基、（シクロヘキシルアミノ）メチル基、（ジフェニルホスフィノ）メチル基、２−フェニルエチル基、３−フェニルプロピル基等を挙げることができる。
【００８０】
更に、非置換（即ち、置換基を有していない）の炭素数６〜３０のアリール基としては、例えば、フェニル基、１−ナフチル基、２−ナフチル基、１−アントリル基、１−フェナントリル基等がある。
【００８１】
また、置換基を有している炭素数６〜３０のアリール基の置換基としては、例えば、炭素数１〜３０の直鎖状、分岐状又は環状のアルキル基や、ハロゲン原子、酸素原子、窒素原子、硫黄原子、リン原子、ケイ素原子等のヘテロ原子を含む原子数１〜３０の基等がある。なお、これらの置換基は更に任意の置換基を１種以上有することもできる。置換基を有している炭素数６〜３０のアリール基として、具体的には、ｏ−トリル基、ｍ−トリル基、ｐ−トリル基、ｐ−ヒドロキシフェニル基、ｐ−メトキシフェニル基、メシチル基、ｏ−クメニル基、２，３−キシリル基、２，４−キシリル基、２，５−キシリル基、２，６−キシリル基、３，４−キシリル基、３，５−キシリル基、ｐ−フルオロフェニル基、ｐ−トリフルオロメチルフェニル基、ｐ−クロロフェニル基、ｐ−ブロモフェニル基、ｐ−ヨードフェニル基等を挙げることができる。
【００８２】
更に、非置換の原子数４〜３０の１価のヘテロ環状有機基としては、例えば、フリル基、チエニル基、ピラニル基、ピロリル基、チアントレニル基、ピラゾリル基、イソチアゾリル基、イソオキサゾリル基、ピラジニル基、ピリミジニル基、ピリダジニル基、テトラヒドロピラニル基、テトラヒドロフラニル基、テトラヒドロチオピラニル基、テトラヒドロチオフラニル基、３−テトラヒドロチオフェン−１，１−ジオキシド基等がある。
【００８３】
一般式（３−１）及び（３−２）中、Ｒ８として表される基、並びに一般式（３−１）中、Ｒ９として表される基のうち、炭素数２〜６の直鎖状又は分岐状のアルキレン基としては、例えば、エチレン基；１，３−プロピレン基、１，２−プロピレン基等のプロピレン基；テトラメチレン基、ペンタメチレン基、ヘキサメチレン基、１−メチル−１，３−プロピレン基、２−メチル−１，３−プロピレン基、２−メチル−１，２−プロピレン基、１−メチル−１，４−ブチレン基、２−メチル−１，４−ブチレン基、エチリデン基、プロピリデン基、２−プロピリデン基等がある。
【００８４】
また、炭素数４〜１２の脂環式のアルキレン基としては、例えば、単環式炭化水素環基、架橋環式炭化水素環基等がある。単環式炭化水素環基として、具体的には、フェニレン基、トリレン基等のアリーレン基、１，３−シクロブチレン基等のシクロブチレン基、１，３−シクロペンチレン基等のシクロペンチレン基、１，４−シクロヘキシレン基等のシクロヘキシレン基、１，５−シクロオクチレン基等のシクロオクチレン基等の炭素数４〜１２のシクロアルキレン基等を挙げることができる。また、架橋環式炭化水素環基として、具体的には、１，４−ノルボルニレン基、２，５−ノルボルニレン基等のノルボルニレン基、１，５−アダマンチレン基、２，６−アダマンチレン基等のアダマンチレン基等の炭素数４〜１２の２〜４環式炭化水素環基等を挙げることができる。
【００８５】
繰り返し単位（３−１）を得るための単量体としては、例えば、ヘキサヒドロフタル酸２−メタクリロイルオキシエチル、ヘキサヒドロフタル酸３−メタクリロイルオキシプロピル、ヘキサヒドロフタル酸４−メタクリロイルオキシブチル等がある。また、繰り返し単位（３−２）を得るための単量体としては、例えば、シクロヘキサカルボン酸２−メタクリロイルオキシ、プロピルカルボン酸３−メタクリロイルオキシ等がある。更に、繰り返し単位（３−３）を得るための単量体としては、例えば、（メタ）アクリル酸がある。
【００８６】
また、重合体（Ａ）は、一般式（５−１）で表される繰り返し単位（以下、「繰り返し単位（５−１）」という）、及び一般式（５−２）で表される繰り返し単位（以下、「繰り返し単位（５−２）」という）のうちの少なくともいずれかを更に有することが好ましい。未露光領域のフォトレジスト膜と上層膜との界面では、現像時に上層膜が現像液に溶解しながら拡散する一方で、フォトレジスト膜は現像液に溶解せずに拡散し、現像後のリンス洗浄プロセスにおいて、現像液に拡散したフォトレジスト膜の成分である重合体がフォトレジスト膜上に再付着するという問題がある。しかし、重合体（Ａ）が強酸性基を有する繰り返し単位（５−１）及び（５−２）のうちの少なくともいずれかを有する重合体である場合、フォトレジスト膜中の重合体が脱保護されて現像液に溶解するため、Ｂｌｏｂ欠陥（欠陥サイズ０．２μｍ以上）を防止することができるからである。
【００８７】
【化１３】
0005104535.tif 000014
【００８８】
一般式（５−１）及び（５−２）中、Ｒ１８は、水素原子又はメチル基を示し、Ｒ１９は、単結合、メチレン基、又は炭素数２〜６の直鎖状若しくは分岐状のアルキレン基を示す。
【００８９】
一般式（５−１）及び（５−２）中、Ｒ１９として表される基のうち、炭素数２〜６の直鎖状又は分岐状のアルキレン基としては、前記炭素数２〜６の直鎖状又は分岐状のアルキレン基と同様のものを例示することができる。
【００９０】
繰り返し単位（５−１）又は（５−２）を得るための単量体としては、例えば、ビニルスルホン酸、アリルスルホン酸、２−アクリルアミド−２−メチル−１−プロパンスルホン酸、４−ビニル−１−ベンゼンスルホン酸等がある。
【００９１】
重合体（Ａ）の含有割合は、重合体成分の合計に対して、５〜７０質量％であることが好ましく、１０〜５０質量％であることが更に好ましい。含有割合が５質量％未満であると、Ｂｌｏｂ欠陥に対する十分な効果が得られない場合がある。一方、７０質量％超であると、高撥水性を有する重合体（Ｂ）の高い後退接触角を維持することができなくなる場合がある。なお、本明細書にいう、「後退接触角」とは、各重合体の４−メチル−２−ペンタノール溶液を８インチシリコンウェハ上にスピンコートし、ホットプレート上にて、９０℃×６０秒の条件でＰＢを行い、膜厚９０ｎｍの塗膜を形成した際における、水との後退接触角をいう。
【００９２】
後退接触角の測定方法として、具体的には、塗膜が形成されたウェハ上に、水を２５μＬ滴下し、ウェハ上の水を１０μＬ／ｍｉｎの速度で吸引した際の、液面とウェハとの接触角を、例えば、商品名「ＤＳＡ−１０」（ＫＲＵＳ社製）を用いて測定する方法を挙げることができる。
【００９３】
（重合体（Ａ）の物性）
重合体（Ａ）は、膜形成した際の、水との後退接触角が、通常、６０°未満のものであり、４０°未満のものであることが好ましい。
【００９４】
また、重合体（Ａ）の重量平均分子量（以下、「Ｍｗ」という）は、２０００〜１０００００であることが好ましく、２５００〜５００００であることがより好ましく、３０００〜２００００であることが更に好ましい。Ｍｗが２０００未満であると、上層膜としての耐水性及び機械的特性が著しく低くなる場合がある。一方、１０００００超であると、溶剤に対する溶解性が著しく悪くなる場合がある。また、Ｍｗと数平均分子量（以下、「Ｍｎ」ともいう）との比（Ｍｗ／Ｍｎ）は、１〜５であることが好ましく、１〜３であることが更に好ましい。なお、本明細書にいう「重量平均分子量」及び「数平均分子量」とは、ゲルパーミエーションクロマトグラフィ（ＧＰＣ）で測定したポリスチレン換算による値をいう。
【００９５】
（重合体（Ｂ））
重合体（Ｂ）は、一般式（４−１）で表される繰り返し単位（以下、「繰り返し単位（４−１）」という）、一般式（４−２）で表される繰り返し単位（以下、「繰り返し単位（４−２）」という）、及び一般式（４−３）で表される繰り返し単位（以下、「繰り返し単位（４−３）」という）のうちの少なくとも１種、並びに一般式（５）で表される繰り返し単位（以下、「繰り返し単位（５）」という）、を有するものである。
【００９６】
【化１４】
0005104535.tif 000015
【００９７】
一般式（４−１）及び（４−３）中、Ｒ１４は水素原子、メチル基又はトリフルオロメチル基を示し、一般式（４−２）中、Ｒ１７は少なくとも１つの水素原子がフッ素原子で置換された炭素数１〜３の直鎖状又は分岐状のアルキル基を示す。一般式（４−１）〜（４−３）中、Ｒ１５は単結合、メチレン基、炭素数２〜６の直鎖状若しくは分岐状のアルキレン基、又は炭素数４〜１２の脂環式のアルキレン基を示す。一般式（４−３）中、Ｒ１６は少なくとも１つの水素原子がフッ素原子で置換された炭素数１〜１０の直鎖状若しくは分岐状のアルキル基、又は少なくとも１つの水素原子がフッ素原子で置換された炭素数３〜１０の脂環式のアルキル基を示す。一般式（４−２）中、Ａは単結合、カルボニル基、カルボニルオキシ基又はオキシカルボニル基を示す。
【００９８】
【化１５】
0005104535.tif 000016
【００９９】
一般式（５）中、Ｒ１８は水素原子、メチル基、又はトリフルオロメチル基を示し、Ｒ１９は単結合、メチレン基、又は炭素数２〜６の直鎖状若しくは分岐状のアルキレン基を示す。
【０１００】
一般式（４−２）中、Ｒ１７として表される基のうち、少なくとも１つの水素原子がフッ素原子で置換された炭素数１〜３の直鎖状又は分岐状のアルキル基としては、例えば、メチル基、エチル基、プロピル基、イソプロピル基等のアルキル基における少なくとも１つの水素原子がフッ素原子で置換されたもの等がある。
【０１０１】
一般式（４−１）〜（４−３）中、Ｒ１５として表される基のうち、炭素数２〜６の直鎖状又は分岐状のアルキレン基、及び炭素数４〜１２の脂環式のアルキレン基については、それぞれ、前記炭素数２〜６の直鎖状又は分岐状のアルキレン基、及び前記炭素数４〜１２の脂環式のアルキレン基と同様のものを例示することができる。
【０１０２】
一般式（４−３）中、Ｒ１６として表される基のうち、少なくとも１つの水素原子がフッ素原子で置換された炭素数１〜１０の直鎖状又は分岐状のアルキル基としては、例えば、メチル基、エチル基、プロピル基、イソプロピル基、ブチル基、イソブチル基、ｓｅｃ−ブチル基、ｔｅｒｔ−ブチル基、ペンチル基、イソペンチル基、ネオペンチル基、ヘキシル基、ヘプチル基、オクチル基、ノニル基、デシル基等のアルキル基における少なくとも１つの水素原子がフッ素原子で置換されたもの等がある。
【０１０３】
また、少なくとも１つの水素原子がフッ素原子で置換された炭素数３〜１０の脂環式のアルキル基としては、例えば、シクロプロピル基、シクロブチル基、シクロペンチル基、シクロヘキシル基、シクロヘプチル基、シクロオクチル基、シクロノニル基、シクロデシル基等の脂環式アルキル基における少なくとも１つの水素原子がフッ素原子で置換されたもの等がある。
【０１０４】
繰り返し単位（４−１）を得るための単量体としては、例えば、（メタ）アクリル酸（１，１，１−トリフルオロ−２−トリフルオロメチル−２−ヒドロキシ−３−プロピル）エステル、（メタ）アクリル酸（１，１，１−トリフルオロ−２−トリフルオロメチル−２−ヒドロキシ−４−ブチル）エステル、（メタ）アクリル酸（１，１，１−トリフルオロ−２−トリフルオロメチル−２−ヒドロキシ−５−ペンチル）エステル、（メタ）アクリル酸（１，１，１−トリフルオロ−２−トリフルオロメチル−２−ヒドロキシ−４−ペンチル）エステル、（メタ）アクリル酸２−［〔５−（１’，１’，１’−トリフルオロ−２’−トリフルオロメチル−２’−ヒドロキシ）プロピル〕ビシクロ［２．２．１］ヘプチル］エステル、（メタ）アクリル酸３−［〔８−（１’，１’，１’−トリフルオロ−２’−トリフルオロメチル−２’−ヒドロキシ）プロピル〕テトラシクロ［６．２．１．１３，６．０２，７］ドデシル］エステル等がある。
【０１０５】
また、繰り返し単位（４−２）を得るための単量体としては、例えば、（モノフルオロメチル）アクリル酸、（ジフルオロメチル）アクリル酸、（トリフルオロメチル）アクリル酸、（モノフルオロエチル）アクリル酸、（ジフルオロエチル）アクリル酸、（トリフルオロエチル）アクリル酸、（テトラフルオロエチル）アクリル酸、（ペンタフルオロエチル）アクリル酸等がある。
【０１０６】
更に、繰り返し単位（４−３）を得るための単量体としては、例えば、［〔（トリフルオロメチル）スルホニル〕アミノ］エチル−１−メタクリレート、２−［〔（トリフルオロメチル）スルホニル〕アミノ］エチル−１−アクリレート、式（６−１）〜（６−６）で表される化合物等がある。
【０１０７】
【化１６】
0005104535.tif 000017
【０１０８】
一般式（５）中、Ｒ１９として表される基のうち、炭素数２〜６の直鎖状又は分岐状のアルキレン基としては、前記炭素数２〜６の直鎖状又は分岐状のアルキレン基と同様のものを例示することができる。
【０１０９】
繰り返し単位（５）を得るための単量体としては、例えば、ビニルスルホン酸、アリルスルホン酸、２−（メタ）アクリルアミド−２−メチル−１−プロパンスルホン酸、４−ビニル−１−ベンゼンスルホン酸等がある。
【０１１０】
重合体（Ｂ）の含有割合は、重合体成分の合計に対して、２０〜９５質量％であることが好ましく、５０〜９５質量％であることが更に好ましい。含有割合が２０質量％未満であると、後退接触角を６９°以上に維持することができない場合がある。一方、９５質量％超であると、Ｂｌｏｂ欠陥を軽減することができない場合がある。
【０１１１】
また、重合体（Ａ）と重合体（Ｂ）の質量比（重合体（Ａ）／重合体（Ｂ））は、０．０５以上であることが好ましく、０．０５〜２．３３であることがより好ましく、０．１０〜１．００であることが更に好ましい。質量比が０．０５未満であると、Ｂｌｏｂ欠陥に対する十分な効果が得られない場合がある。一方、２．３３超であると、高撥水性を有する重合体（Ｂ）の後退接触角が維持できなくなり、高速のスキャンスピードに対応できなくなる場合がある。
【０１１２】
（重合体（Ｂ）の物性）
重合体（Ｂ）は、後退接触角が６５°以上のものであることが好ましく、６９°以上のものであることが更に好ましい。重合体（Ａ）の後退接触角は、重合体（Ｂ）に比べ低い。そのため、重合体（Ａ）と重合体（Ｂ）とをブレンドした場合、重合体（Ｂ）を重合体（Ａ）の上に偏在化させることができ、その偏在化により機能を分担させることができる。即ち、上層膜上部に偏在する高撥水性を有する重合体（Ｂ）は、後退接触角が低下せず液滴残りに伴うウォーターマーク欠陥を防止し、重合体（Ａ）は上層膜下部（レジスト膜と上層膜との界面）に偏在することでインターミキシングによる溶解性の低下を抑制し、Ｂｌｏｂ欠陥を低減させることができる。そのため従来のウォーターマーク欠陥に加え、Ｂｌｏｂ欠陥も防止することができる。
【０１１３】
また、重合体（Ｂ）のＭｗは、２０００〜１０００００であることが好ましく、２５００〜５００００であることがより好ましく、３０００〜２００００であることが更に好ましい。Ｍｗが２０００未満であると、上層膜としての耐水性及び機械的特性が著しく低くなる場合がある。一方、１０００００超であると、溶媒に対する溶解性が著しく悪くなる場合がある。また、ＭｗとＭｎとの比（Ｍｗ／Ｍｎ）は、１〜５であることが好ましく、１〜３であることが更に好ましい。
【０１１４】
（重合体（Ｃ））
重合体（Ｃ）を重合体成分として更に含む場合、Ｂｌｏｂ欠陥をより低減化することができるとともに、後退接触角が７２°以上という高撥水性を実現することができる。
【０１１５】
重合体（Ｃ）としては、例えば、メタクリル酸（１，１，１，３，３，３−ヘキサフルオロ−２−プロピル）エステル・メタクリル酸（１，１，１−トリフルオロ−２−トリフルオロメチル−２−ヒドロキシ−４−ペンチル）エステル共重合体、メタクリル酸（２，２，２−トリフルオロエチル）エステル・メタクリル酸（１，１，１−トリフルオロ−２−トリフルオロメチル−２−ヒドロキシ−４−ペンチル）エステル共重合体等がある。これらは、１種単独で用いても良く、２種以上を組み合わせて用いても良い。
【０１１６】
重合体（Ｃ）の含有割合は、重合体成分の合計に対して、３〜５０質量％であることが好ましく、３〜１０質量％であることが更に好ましい。含有割合がこの範囲にあることで、後退接触角を７２°以上に維持することができる。
【０１１７】
（重合体（Ｃ）の物性）
重合体（Ｃ）は、後退接触角が７５°以上のものであることが好ましく、８０°以上のものであることが更に好ましい。
【０１１８】
また、重合体（Ｃ）のＭｗは、２０００〜１０００００であることが好ましく、２５００〜５００００であることがより好ましく、３０００〜２００００であることが更に好ましい。Ｍｗが２０００未満であると、上層膜としての耐水性及び機械的特性が著しく低くなる場合がある。一方、１０００００超であると、溶媒に対する溶解性が著しく悪くなる場合がある。また、ＭｗとＭｎとの比（Ｍｗ／Ｍｎ）は、１〜５であることが好ましく、１〜３であることが更に好ましい。
【０１１９】
（重合体成分の調製方法）
重合体成分の調製方法は特に限定されないが、例えば、適宜選択された重合開始剤や連鎖移動剤の存在下、重合溶媒中で、対応するラジカル重合性単量体をラジカル重合させることによって調製することができる。
【０１２０】
重合溶媒としては、例えば、メタノール、エタノール、１−プロパノール、２−プロパノール、１−ブタノール、２−ブタノール、エチレングリコール、ジエチレングリコール、プロピレングリコール等のアルコール類；テトラヒドロフラン、ジオキサン等の環状エーテル類；エチレングリコールモノメチルエーテル、エチレングリコールモノエチルエーテル、エチレングリコールジメチルエーテル、エチレングリコールジエチルエーテル、ジエチレングリコールモノメチルエーテル、ジエチレングリコールモノエチルエーテル、ジエチレングリコールジメチルエーテル、ジエチレングリコールジエチルエーテル、ジエチレングリコールエチルメチルエーテル、プロピレングリコールモノメチルエーテル、プロピレングリコールモノエチルエーテル等の多価アルコールのアルキルエーテル類；エチレングリコールエチルエーテルアセテート、ジエチレングリコールエチルエーテルアセテート、プロピレングリコールエチルエーテルアセテート、プロピレングリコールモノメチルエーテルアセテート等の多価アルコールのアルキルエーテルアセテート類；トルエン、キシレン等の芳香族炭化水素類；アセトン、メチルエチルケトン、メチルイソブチルケトン、シクロヘキサノン、４−ヒドロキシ−４−メチル−２−ペンタノン、ジアセトンアルコール等のケトン類；酢酸エチル、酢酸ブチル、２−ヒドロキシプロピオン酸メチル、２−ヒドロキシ−２−メチルプロピオン酸エチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル等のエステル類がある。これらの中でも、環状エーテル類、多価アルコールのアルキルエーテル類、多価アルコールのアルキルエーテルアセテート類、ケトン類、エステル類等が好ましい。なお、これらの重合溶媒は、１種単独で用いても良く、２種以上を組み合わせて用いても良い。
【０１２１】
また、重合体成分は、ハロゲン、金属等の不純物が少ないほど好ましい。不純物を少なくすることにより、上層膜としての塗布性とアルカリ現像液への均一な溶解性を更に改善することができる。重合体成分を精製する方法としては、例えば、水洗、液々抽出等の化学的精製法や、これらの化学的精製法と限外濾過、遠心分離等の物理的精製法を組み合わせる等の方法がある。
【０１２２】
１．２  溶剤
本発明の上層膜用組成物には、重合体成分を溶解させることを目的として溶剤が含有される。溶剤は、フォトレジスト膜上に塗布する際に、フォトレジスト膜とインターミキシングを発生する等の、リソグラフィー性能を劣化させることが殆どないものを好適に使用することができる。
【０１２３】
溶剤としては、例えば、１価アルコール類、多価アルコール類、多価アルコールのアルキルエーテル類、多価アルコールのアルキルエーテルアセテート類、エーテル類、環状エーテル類、高級炭化水素類、芳香族炭化水素類、ケトン類、エステル類、水等がある。
【０１２４】
より具体的には、１価アルコール類としては、１−ブチルアルコール、２−ブチルアルコール、イソブチルアルコール、ｔｅｒｔ−ブチルアルコール、１−ペンタノール、２−ペンタノール、３−ペンタノール、ｔｅｒｔ−アミルアルコール、ネオペンチルアルコール、２−メチル−１−ブタノール、３−メチル−１−ブタノール、３−メチル−３−ペンタノール、シクロペンタノール、１−ヘキサノール、２−ヘキサノール、３−ヘキサノール、２，３−ジメチル−２−ブタノール、３，３−ジメチル−１−ブタノール、３，３−ジメチル−２−ブタノール、２，２−ジエチル−１−ブタノール、２−メチル−１−ペンタノール、２−メチル−２−ペンタノール、２−メチル−３−ペンタノール、３−メチル−１−ペンタノール、３−メチル−２−ペンタノール、３−メチル−３−ペンタノール、４−メチル−１−ペンタノール、４−メチル−２−ペンタノール、４−メチル−３−ペンタノール、シクロヘキサノール等の炭素数４〜１０の１価アルコールを挙げることができる。多価アルコール類としては、エチレングリコール、プロピレングリコール等を挙げることができる。
【０１２５】
多価アルコールのアルキルエーテル類として、エチレングリコールモノメチルエーテル、エチレングリコールモノエチルエーテル、エチレングリコールジメチルエーテル、エチレングリコールジエチルエーテル、ジエチレングリコールモノメチルエーテル、ジエチレングリコールモノエチルエーテル、ジエチレングリコールジメチルエーテル、ジエチレングリコールジエチルエーテル、ジエチレングリコールエチルメチルエーテル、プロピレングリコールモノメチルエーテル、プロピレングリコールモノエチルエーテル等を挙げることができる。
【０１２６】
多価アルコールのアルキルエーテルアセテート類としては、エチレングリコールエチルエーテルアセテート、ジエチレングリコールエチルエーテルアセテート、プロピレングリコールエチルエーテルアセテート、プロピレングリコールモノメチルエーテルアセテート等を挙げることができる。エーテル類としては、ジプロピルエーテル、ジイソプロピルエーテル、ブチルメチルエーテル、ブチルエチルエーテル、ブチルプロピルエーテル、ジブチルエーテル、ジイソブチルエーテル、ｔｅｒｔ−ブチル−メチルエーテル、ｔｅｒｔ−ブチルエチルエーテル、ｔｅｒｔ−ブチルプロピルエーテル、ジ−ｔｅｒｔ−ブチルエーテル、ジペンチルエーテル、ジイソアミルエーテル、シクロペンチルメチルエーテル、シクロヘキシルメチルエーテル、シクロペンチルエチルエーテル、シクロヘキシルエチルエーテル、シクロペンチルプロピルエーテル、シクロペンチル−２−プロピルエーテル、シクロヘキシルプロピルエーテル、シクロヘキシル−２−プロピルエーテル、シクロペンチルブチルエーテル、シクロペンチル−ｔｅｒｔ−ブチルエーテル、シクロヘキシルブチルエーテル、シクロヘキシル−ｔｅｒｔ−ブチルエーテルを挙げることができる。
【０１２７】
環状エーテル類としては、テトラヒドロフラン、ジオキサン等を挙げることができる。高級炭化水素類としては、デカン、ドデカン、ウンデカン等を挙げることができる。芳香族炭化水素類としては、ベンゼン、トルエン、キシレン等を挙げることができる。ケトン類としては、アセトン、メチルエチルケトン、メチルイソブチルケトン、シクロヘキサノン、４−ヒドロキシ−４−メチル−２−ペンタノン、ジアセトンアルコール等を挙げることができる。
【０１２８】
エステル類としては、酢酸エチル、酢酸ブチル、２−ヒドロキシプロピオン酸エチル、２−ヒドロキシ−２−メチルプロピオン酸メチル、２−ヒドロキシ−２−メチルプロピオン酸エチル、エトキシ酢酸エチル、ヒドロキシ酢酸エチル、２−ヒドロキシ−３−メチルブタン酸メチル、３−メトキシプロピオン酸メチル、３−メトキシプロピオン酸エチル、３−エトキシプロピオン酸エチル、３−エトキシプロピオン酸メチル等を挙げることができる。
【０１２９】
これらの中でも、１価アルコール類、エーテル類、環状エーテル類、多価アルコールのアルキルエーテル類、多価アルコールのアルキルエーテルアセテート類、高級炭化水素類が好ましく、炭素数４〜１０のアルコール及び炭素数４〜１０のアルキル鎖を有するアルキルエーテルの少なくともいずれかが更に好ましい。
【０１３０】
１．３  添加剤
本発明の上層膜用組成物には、塗布性、消泡性、レベリング性等を向上させる目的で界面活性剤等の添加剤を更に含有させることもできる。
【０１３１】
界面活性剤としては、例えば、全て商品名で、ＢＭ−１０００、同１１００（以上、ＢＭケミー社製）、メガファックＦ１４２Ｄ、同Ｆ１７２、同Ｆ１７３、同Ｆ１８３（以上、大日本インキ化学工業社製）、フロラードＦＣ−１３５、同ＦＣ−１７０Ｃ、同ＦＣ−４３０、同ＦＣ−４３１（以上、住友スリーエム社製）、サーフロンＳ−１１２、同Ｓ−１１３、同Ｓ−１３１、同Ｓ−１４１、同Ｓ−１４５（以上、旭硝子社製）、ＳＨ−２８ＰＡ、同−１９０、同−１９３、ＳＺ−６０３２、ＳＦ−８４２８（以上、東レダウコーニングシリコーン社製）、エマルゲンＡ−６０、１０４Ｐ、３０６Ｐ（以上、花王社製）等がある。これらは、１種単独で用いても良く、２種以上を組み合わせて用いても良い。
【０１３２】
界面活性剤の配合量は、重合体成分の合計量１００質量部に対して、５質量部以下であることが好ましい。
【０１３３】
２．レジストパターンの形成方法
本発明のレジストパターンの形成方法は、基板上にフォトレジスト組成物を塗布してフォトレジスト膜を形成する工程（以下、「工程（１）」という）と、形成したフォトレジスト膜に、上層膜用組成物を塗布して上層膜を形成する工程（以下「工程（２）」という）と、形成した上層膜とレンズとの間に液浸媒体を配設し、液浸媒体と所定のパターンを有するマスクとを介してフォトレジスト膜及び上層膜を露光し、次いで、現像することによってフォトレジストパターンを形成する工程（以下、「工程（３）」という）と、を含む方法である。このような方法によれば、短い露光波長（特に、２４８ｎｍ（ＫｒＦエキシマレーザー）や１９３ｎｍ（ＡｒＦエキシマレーザー））に対する十分な透過性を有し、フォトレジスト膜と殆どインターミキシングを起こすことのない上層膜をフォトレジスト膜上に形成することができる。更には、液浸露光の際に、水等の液浸媒体に極めて溶出し難く安定な被膜を維持することができ、高解像度のレジストパターンを形成することができる。
【０１３４】
２．１  工程（１）
工程（１）は、基板上にフォトレジスト組成物を塗布してフォトレジスト膜を形成する工程である。基板としては、通常、シリコンウェハ、アルミニウムで被覆したシリコンウェハ等が用いられる。この基板の表面には、フォトレジスト膜の特性を最大限に引き出すため、予め、例えば、特公平６−１２４５２号公報に記載されている有機系又は無機系の反射防止膜を形成しておくことも好ましい。
【０１３５】
フォトレジスト組成物の種類は、特に制限されるものではなく、従来、フォトレジスト膜を形成するために用いられていた中から、レジストの使用目的に応じて適宜選択して使用すれば良い。但し、感放射線性酸発生剤を含有する化学増幅型のレジスト組成物、特に、ポジ型レジスト組成物を用いることが好ましい。
【０１３６】
化学増幅型のポジ型レジスト組成物としては、例えば、酸解離性基修飾重合体と、感放射線性酸発生剤とを必須成分として含有する感放射線性の重合体組成物等がある。このような重合体組成物は、露光により感放射線性酸発生剤から酸が発生し、その発生した酸の作用によって、重合体の酸性基（例えば、カルボキシル基）を保護していた酸解離性基が解離して、酸性基が露出する。酸性基が露出することにより、フォトレジスト膜の露光部のアルカリ溶解性が高くなり、その露光部がアルカリ現像液によって溶解、除去され、ポジ型のレジストパターンを形成することができる。
【０１３７】
酸解離性基修飾重合体としては、例えば、（ｉ）繰り返し単位（Ｍ−１）、繰り返し単位（Ｍ−２）、及び繰り返し単位（Ｍ−３）を含有する重合体、（ｉｉ）繰り返し単位（Ｍ−１）、繰り返し単位（Ｍ−２）、及び繰り返し単位（Ｍ−４）を含有する重合体、並びに（ｉｉｉ）繰り返し単位（Ｍ−１）、繰り返し単位（Ｍ−３）、及び繰り返し単位（Ｍ−５）を含有する重合体等がある。
【０１３８】
【化１７】
0005104535.tif 000018
【０１３９】
感放射線性酸発生剤は、放射線照射（露光）により酸を発生し、その発生した酸の作用によって、重合体の酸性基（例えば、カルボキシル基）を保護していた酸解離性基を解離させて、酸性基を露出させるものである。具体的には、トリフェニルスルホニウム・ノナフルオロ−ｎ−ブタンスルホネート、４−シクロヘキシルフェニル・ジフェニルスルホニウム・ノナフルオロ−ｎ−ブタンスルホネート、１−（４−ｎ−ブトキシナフタレン−１−イル）テトラヒドロチオフェニウム・ノナフルオロ−ｎ−ブタンスルホネート、トリフェニルスルホニウム２−（ビシクロ［２．２．１］ヘプタ−２’−イル）−１，１，２，２−テトラフルオロエタンスルホネート、１−（４−ｎ−ブトキシナフチル）テトラヒドロチオフェニウム２−（ビシクロ［２．２．１］ヘプタ−２’−イル）−１，１，２，２−テトラフルオロエタンスルホネート、トリフェニルスルホニウム２−（ビシクロ［２．２．１］ヘプタ−２’−イル）−１，１−ジフルオロエタンスルホネート等を挙げることができる。なお、これらの感放射線性酸発生剤は、１種単独で用いても良く、２種以上を組み合わせて用いても良い。
【０１４０】
フォトレジスト組成物が、酸解離性基修飾重合体と感放射線性酸発生剤とを含有するものである場合、酸解離性基修飾重合体中の酸解離性基を有する繰り返し単位の含有割合は、酸解離性基修飾重合体の全繰り返し単位に対して、４０〜６０ｍｏｌ％であることが好ましい。含有割合が４０ｍｏｌ％未満であると、レジストとしての解像度が低下する場合がある。一方、６０ｍｏｌ％超であると、上層膜剥離後のレジスト膜厚が極度に減少する場合がある。
【０１４１】
フォトレジスト組成物は、例えば、組成物溶液を調製して基板上に塗布する。組成物溶液は、全固形分濃度が０．２〜２０質量％となるように調整されたフォトレジスト組成物の溶液を、孔径３０ｎｍ程度のフィルターで濾過することにより調製することができる。なお、この組成物溶液は、自ら調製しても良く、市販の調製された組成物溶液を使用しても良い。
【０１４２】
組成物溶液を塗布する方法は、特に限定されるものではなく、回転塗布、流延塗布、ロール塗布等の従来公知の方法を用いることができる。なお、フォトレジスト膜を形成する際、溶媒を揮発させるために予備焼成（以下、「ＰＢ」という）を行っても良い。
【０１４３】
２．２  工程（２）
工程（２）は、工程（１）で形成されたフォトレジスト膜の表面上に、本発明の上層膜用組成物を塗布し、好ましくは再度焼成することにより上層膜を形成する工程である。
【０１４４】
上層膜用組成物を塗布する方法は特に制限されるものではなく、例えば、工程（１）で行ったフォトレジスト組成物を塗布する方法と同様にして行うことができる。
【０１４５】
上層膜を形成することによって、露光の際に液浸媒体がフォトレジスト膜と直接接触することが防止され、液浸媒体の浸透によってフォトレジスト膜のリソグラフィー性能が低下したり、フォトレジスト膜から溶出される成分により投影露光装置のレンズが汚染されたりする事態を効果的に防止することができる。
【０１４６】
上層膜の厚さは、フォトレジスト膜の上側界面における反射抑制効果が大きくするため、λ／４ｍ（但し、λ：放射線の波長、ｍ：上層膜の屈折率）の奇数倍にできる限り近づけることが好ましい。
【０１４７】
２．３  工程（３）
工程（３）は、上層膜とレンズとの間に液浸媒体を配設し、この液浸媒体と所定のパターンを有するマスクとを介してフォトレジスト膜及び上層膜を露光し、次いで現像することによってレジストパターンを形成する工程である。液浸媒体としては、通常、空気より屈折率の高い液体が使用される。具体的には、水を用いることが好ましく、純水を用いることが更に好ましい。なお、必要に応じて液浸媒体のｐＨを調整しても良い。
【０１４８】
露光の際には、液浸媒体を介在させた状態で（即ち、露光装置のレンズとフォトレジスト膜との間に液浸媒体を満たした状態で）、所定のパターンを有するマスクを通して放射線を照射し、フォトレジスト膜を露光する。液浸露光の際に使用することができる放射線は、使用されるフォトレジスト膜や上層膜の種類に応じて適宜選択すればよく、例えば、可視光線；ｇ線、ｉ線等の紫外線；エキシマレーザー等の遠紫外線；シンクロトロン放射線等のＸ線；電子線等の荷電粒子線等の各種放射線を用いることができる。これらの中でも、ＡｒＦエキシマレーザー（波長１９３ｎｍ）又はＫｒＦエキシマレーザー（波長２４８ｎｍ）を用いることが好ましい。なお、放射線量等の露光条件は、フォトレジスト組成物の配合組成、添加剤の種類等に応じて適宜設定すればよい。
【０１４９】
フォトレジスト膜の解像度、パターン形状、及び現像性等を向上させるために、露光後に焼成（ＰＥＢ）を行うことが好ましい。その焼成温度は、使用されるフォトレジスト組成物の種類等によって適宜調節されるが、通常、３０〜２００℃、好ましくは５０〜１５０℃である。
【０１５０】
露光後又はＰＥＢ後に現像を行い、必要に応じて洗浄すれば、所望のフォトレジストパターンを形成することができる。上層膜は、本発明の上層膜用組成物を用いて形成されている。従って、この上層膜は、別途の剥離工程によって除去する必要はなく、現像中又は現像後の洗浄中に容易に除去することができる。なお、現像に際しては、通常、アルカリ性の現像液が使用される。
【０１５１】
現像液としては、例えば、水酸化ナトリウム、水酸化カリウム、炭酸ナトリウム、珪酸ナトリウム、メタ珪酸ナトリウム、アンモニア、エチルアミン、ｎ−プロピルアミン、ジエチルアミン、ジ−ｎ−プロピルアミン、トリエチルアミン、メチルジエチルアミン、ジメチルエタノールアミン、トリエタノールアミン；テトラメチルアンモニウムヒドロキシド、テトラエチルアンモニウムヒドロキシド等のテトラアルキルアンモニウムヒドロキシド類；ピロール、ピペリジン、コリン、１，８−ジアザビシクロ−［５．４．０］−７−ウンデセン、１，５−ジアザビシクロ−［４．３．０］−５−ノナン等のアルカリ性化合物を少なくとも１種を溶解したアルカリ性水溶液を使用することが好ましい。これらの中でも、テトラアルキルアンモニウムヒドロキシド類の水溶液を好適に用いることができる。
【０１５２】
また、現像液には、例えば、メタノール、エタノール等のアルコール類をはじめとする水溶性有機溶媒や、界面活性剤を適量添加することもできる。なお、アルカリ性水溶液を用いて現像した場合には、通常、現像後に水洗する。また、現像又は必要に応じて行う水洗した後に適宜乾燥すれば、目的とするフォトレジストパターンを形成することができる。
【実施例】
【０１５３】
以下、実施例を挙げて、本発明の実施の形態を更に具体的に説明する。但し、本発明は、この実施例に何ら限定されるものではない。尚、実施例の記載における「部」は、特記しない限り質量基準である。また、各種物性値の測定方法、及び諸特性の評価方法を以下に示す。
【０１５４】
［重合体溶液の固形分濃度（％）］：重合体溶液０．３ｇをアルミ皿に計量し、ホットプレート上で１４０℃で１時間加熱した後、重合体溶液の加熱前の質量と残渣（加熱後）の質量により算出した。
【０１５５】
［重量平均分子量（Ｍｗ）及び数平均分子量（Ｍｎ）］：東ソー社製の高速ＧＰＣ装置（型式「ＨＬＣ−８１２０」）に、東ソー社製のＧＰＣカラム（商品名「Ｇ２０００ＨＸＬ」；２本、「Ｇ３０００ＨＸＬ」；１本、「Ｇ４０００ＨＸＬ」；１本）を用い、流量１．０ｍＬ／分、溶出溶剤テトラヒドロフラン、カラム温度４０℃の分析条件で、単分散ポリスチレンを標準とするゲルパーミエーションクロマトグラフィ（ＧＰＣ）により測定した。
【０１５６】
［Ｍｗ／Ｍｎ］：測定したＭｗとＭｎの値から算出した。
【０１５７】
［繰り返し単位の含有率（％）］：日本電子社製「ＪＮＭ−ＥＸ２７０」を用い、１Ｈ−ＮＭＲの測定結果から算出した。
【０１５８】
［重合体を用いて形成した膜と水との後退接触角（°）］：上層膜が形成されたウェハ上に、水を２５μＬ滴下し、ウェハ上の水を１０μＬ／ｍｉｎの速度で吸引した際の、液面とウェハとの接触角を、商品名「ＤＳＡ−１０」（ＫＲＵＳ社製）を用いて測定した。
【０１５９】
［Ｂｌｏｂ欠陥の評価］：現像後、上層膜の溶け残りの程度を、商品名「ＫＬＡ２３５１」（ＫＬＡテンコール社製）を用いてＢｌｏｂ欠陥を測定した。Ｂｌｏｂ欠陥の評価は、検出された現像剥離欠陥（Ｂｌｏｂ欠陥）が２００個以下の場合を「○」と評価し、２００個を超えた場合を「×」と評価した。
【０１６０】
（フォトレジスト組成物の調製）
１．酸解離性基修飾重合体の調製
（合成例１）
繰り返し単位（Ｍ−１）を構成するための化合物５３．９３ｇ（５０ｍｏｌ％）、繰り返し単位（Ｍ−２）を構成するための化合物３５．３８ｇ（４０ｍｏｌ％）、繰り返し単位（Ｍ−３）を構成するための化合物１０．６９ｇ（１０ｍｏｌ％）を、２００ｇの２−ブタノンに溶解させ、更にジメチル２，２’−アゾビス（２−メチルプロピオネート）５．５８ｇを投入して単量体溶液（１）を調製した。一方、温度計及び滴下漏斗を備えた５００ｍＬの三つ口フラスコに１００ｇの２−ブタノンを投入し、３０分窒素パージした。窒素パージ後、フラスコ内をマグネティックスターラーで攪拌しながら８０℃になるように加熱し、滴下漏斗を用い、予め調製しておいた単量体溶液（１）を３時間かけて滴下した。滴下開始時を重合開始時間とし、重合反応を６時間実施した。重合反応終了後、重合溶液を水冷して３０℃以下に冷却した。冷却後、２０００ｇのメタノールに投入し、析出した白色粉末を濾別した。濾別した白色粉末を、４００ｇのメタノールにて２度洗浄した。その後、再度濾別し、５０℃にて１７時間乾燥させて、白色粉末の酸解離性基修飾重合体（１）を得た（７４ｇ、収率７４％）。
【０１６１】
得られた酸解離性基修飾重合体（１）は、Ｍｗが６９００であり、Ｍｗ／Ｍｎが１．７０であり、１３Ｃ−ＮＭＲ分析の結果、繰り返し単位（Ｍ−１）、（Ｍ−２）及び（Ｍ−３）の含有率は、それぞれ、５３．０：３７．２：９．８（ｍｏｌ％）であった。なお、酸解離性基を含む繰り返し単位の含有量は３７．２ｍｏｌ％であった。
【０１６２】
【化１８】
0005104535.tif 000019
【０１６３】
（合成例２）
繰り返し単位（Ｍ−１）を構成するための化合物４７．５４ｇ（４６ｍｏｌ％）、繰り返し単位（Ｍ−２）を構成するための化合物１２．５３ｇ（１５ｍｏｌ％）、繰り返し単位（Ｍ−４）を構成するための化合物３９．９３ｇ（３９ｍｏｌ％）を２００ｇの２−ブタノンに溶解させ、更に２，２’−アゾビス（イソブチロニトリル）４．０８ｇを投入して単量体溶液（２）を調製した。一方、温度計及び滴下漏斗を備えた１０００ｍＬの三つ口フラスコに１００ｇの２−ブタノンを投入して、３０分窒素パージした。窒素パージ後、フラスコ内をマグネティックスターラーで攪拌しながら８０℃になるように加熱し、滴下漏斗を用い、予め調製しておいた単量体溶液（２）を３時間かけて滴下した。滴下開始時を重合開始時間とし、重合反応を６時間実施した。重合反応終了後、重合溶液を水冷して３０℃以下に冷却した。冷却後、２０００ｇのメタノールに投入し、析出した白色粉末を濾別した。濾別した白色粉末を、４００ｇのメタノールにて２度洗浄した。その後、再度濾別し、５０℃にて１７時間乾燥させて、白色粉末の酸解離性基修飾重合体（２）を得た（７３ｇ、収率７３％）。
【０１６４】
得られた酸解離性基修飾重合体（２）は、Ｍｗが５７００であり、Ｍｗ／Ｍｎが１．７０であり、１３Ｃ−ＮＭＲ分析の結果、繰り返し単位（Ｍ−１）、（Ｍ−２）及び（Ｍ−４）の含有率は、それぞれ、５１．４：１４．６：３４．０（ｍｏｌ％）であった。なお、酸解離性基を含む繰り返し単位の合計の含有量は４８．６ｍｏｌ％であった。
【０１６５】
【化１９】
0005104535.tif 000020
【０１６６】
２．フォトレジスト組成物の組成物溶液の調製
得られた酸解離性基修飾重合体（１）及び（２）、感放射線性酸発生剤（Ｅ）、酸拡散制御剤（Ｆ）及び溶剤（Ｇ）を表１に示す配合量で混合して、その全固形分濃度を０．２〜２０％に調整した。その後、得られた溶液を、孔径３０ｎｍ程度のフィルターで濾過することにより、フォトレジスト組成物の組成物溶液を調製した。
【０１６７】
【表１】
0005104535.tif 000021
【０１６８】
なお、表１に示すフォトレジスト組成物に含有される酸解離性基修飾重合体（１）及び（２）以外の成分の詳細を以下に示す。
【０１６９】
［感放射線性酸発生剤（Ｅ）］
（Ｅ−１）：トリフェニルスルホニウム・ノナフルオロ−ｎ−ブタンスルホネート
（Ｅ−２）：１−（４−ｎ−ブトキシナフタレン−１−イル）テトラヒドロチオフェニウム・ノナフルオロ−ｎ−ブタンスルホネート
【０１７０】
［酸拡散制御剤（Ｆ）］
（Ｆ−１）：Ｒ−（＋）−（ｔｅｒｔ−ブトキシカルボニル）−２−ピペリジンメタノール
【０１７１】
［溶剤（Ｇ）］
（Ｇ−１）：プロピレングリコールモノメチルエーテルアセテート
（Ｇ−２）：シクロヘキサノン
【０１７２】
（上層膜用組成物の調製）
（合成例３）
窒素雰囲気下の２Ｌの反応器に、４−ブロモ−３，３，４，４−テトラフルオロブタン−１−オール１５１ｇ（０．６７ｍｏｌ）、アセトニトリル６００ｍＬ、水６００ｍＬ、炭酸水素ナトリウム１１２ｇ（１．３３ｍｏｌ／２．０当量）、亜ジチオン酸ナトリウム２３５ｇ（１．３５ｍｏｌ／２．０当量）を加え、室温で１２時間攪拌した。反応液をアセトニトリル５００ｍＬで４回抽出し、得られた有機層を留去することによって、化合物（ｉ）を得た。
【０１７３】
得られた化合物（ｉ）を１２０ｇ（０．５２ｍｏｌ）、水６５０ｍＬ、３０％過酸化水素水７４ｇ（０．６５ｍｏｌ／１．２６当量）、タングステン酸二ナトリウム０．１７１ｇ（０．０００５８ｍｏｌ／０．００１１当量）を加え、室温で１時間攪拌した。反応液を減圧下で加温して、揮発成分を留去させた後、乾固させて化合物（ｉｉ）を得た。
【０１７４】
得られた化合物（ｉｉ）１２１ｇ（純度７８％、０．３８ｍｏｌ）をジクロロメタン５６０ｇを用いて懸濁させ、トリフェニルスルホニウムクロリドの水溶液（トリフェニルスルホニウムクロリド１１５ｇ（０．３８５ｍｏｌ／１．０１当量）及び水４５０ｇを室温で滴下した。この二層に分離した反応液を室温で激しく９０分攪拌した後、有機層を分離し、得られた有機層を水２５０ｍＬで４回洗浄した。有機層から揮発成分を留去し、乾固させて化合物（ｉｉｉ）を得た。
【０１７５】
得られた化合物（ｉｉｉ）４５１ｇ（０．９２ｍｏｌ）、クロロホルム１．９２ｋｇ、メタクリル酸無水物１７７ｇ（１．１５ｍｏｌ／１．２４当量）、メタンスルホン酸５３．７ｇ（０．０００５６ｍｏｌ／０．０００６１当量）、及び商品名「ノンフレックスＭＢＰ」（精工化学社製）（２，２’−メチレン−ビス（４−メチル−６−ｔｅｒｔ−ブチルフェノール）０．６５ｇを加え、４５℃で６時間加熱攪拌した。反応液を冷却後、水１．５ｋｇで７回洗浄した。有機層から揮発成分を減圧下で加熱して留去して液体を得、得られた液体をジイソプロピルエーテル２５０ｇで３回洗浄した後、乾燥させて化合物（ｉｖ）を得た。
【０１７６】
得られた化合物（ｉｖ）８９．６８ｇ（８５ｍｏｌ％）、ヘキサヒドロフタル酸２−メタクリロイルオキシエチル４６．９５ｇ（８５ｍｏｌ％）、及び開始剤（２，２’−アゾビス−（２−メチルプロピオン酸メチル））６．９１ｇをイソプロパノール５０ｇに溶解させて単量体溶液（３）を調製した。一方、温度計及び滴下漏斗を備えた５００ｍＬの三つ口フラスコにイソプロパノール１００ｇを投入し、３０分間窒素パージした。窒素パージ後、フラスコ内をマグネティックスターラーで攪拌しながら、８０℃になるように加熱し、滴下漏斗を用い、予め調製しておいた単量体溶液（３）を３時間かけて滴下した。滴下終了後、更に３時間反応を行った後、３０℃以下に冷却して、重合液を得た。得られた重合液を水２４００ｇに投入して生じた析出物を回収し、室温・減圧条件下にて２４時間乾燥させて樹脂粉末を得た。得られた樹脂粉末をメタノール１０００ｇに溶解させて分液漏斗に移し、ｎ−ヘキサン２０００ｇと水４００ｇを加えて分離させた後、下層を回収した。その後、下層を濃縮して１００ｇとし、４−メチル−２−ペンタノールに置換して上層膜用組成物の溶液（Ａ−１）を得た。なお、上層膜用組成物の溶液（Ａ−１）に含まれる上層膜用組成物（ａ−１）は式（７）で表される繰り返し単位を有している。
【０１７７】
【化２０】
0005104535.tif 000022
【０１７８】
（合成例４）
上層膜用組成物の溶液（Ａ−２）を以下の方法で製造した。合成過程を以下に示す。
【０１７９】
【化２１】
0005104535.tif 000023
【０１８０】
窒素雰囲気下の三口フラスコ（スターラーチップ・滴下ロート装備）に２０．９ｇ（２００ｍｍｏｌ）の化合物（ｍ−１）及びジクロロメタン１６０ｍＬを投入した。このジクロロメタン溶液を０℃に冷却し、３０．４ｇ（３００ｍｍｏｌ）のトリエチルアミンを入れて攪拌した後、３７．８ｇ（２２０ｍｍｏｌ）の２−ヨウ化エタノールを３０分かけて滴下した。反応溶液を室温まで昇温して２時間攪拌した後、反応溶液を３００ｍＬの飽和塩化アンモニウム水溶液に注ぎ、ジクロロメタン層を分液ロートで抽出した。残った水層をジクロロメタン２００ｍＬで２回抽出した。抽出したジクロロメタン層を合わせて留去した後、残渣をカラムクロマトグラフィーにより分離精製して、化合物（ｍ−２）を得た。
【０１８１】
化合物（ｍ−３）５．０ｇ、化合物（ｍ−４）４．９ｇ、イオン交換水３０ｍＬ、及びクロロホルム４０ｍＬを三口フラスコに入れ１時間攪拌した。反応溶液から有機層を抽出し、イオン交換水で３回洗浄した後、有機溶媒を留去して化合物（ｍ−５）を得た。
【０１８２】
窒素雰囲気下の三口フラスコ（スターラーチップ・滴下ロート装備）に、化合物（ｍ−５）９．３ｇ、炭酸カリウム３．３ｇ、及びジメチルホルムアミド５０ｍＬを入れて３０分攪拌した。化合物（ｍ−２）４．２ｇを入れた後、反応溶液を８０℃で５時間攪拌した。反応溶液を１５０ｍＬのイオン交換水に注ぎ、有機層を酢酸エチルで３回抽出した。抽出した有機層を３度イオン交換水で洗浄した後、溶媒を留去し、カラムクロマトグラフィーにより分離精製して、化合物（ｍ−６）を得た。
【０１８３】
得られた化合物（ｍ−６）８９．６８ｇ、ヘキサヒドロフタル酸２−メタクリロイルオキシエチル４６．９５ｇ、及び開始剤（２，２’−アゾビス−（２−メチルプロピオン酸メチル））６．９１ｇをイソプロパノール５０ｇに溶解させて単量体溶液（４）を調製した。一方、温度計及び滴下漏斗を備えた５００ｍＬの三つ口フラスコにイソプロパノール１００ｇを投入し、３０分間窒素パージした。窒素パージ後、フラスコ内をマグネティックスターラーで攪拌しながら、８０℃になるように加熱した。滴下漏斗を用い、予め調製しておいた単量体溶液（４）を３時間かけて滴下した。滴下終了後、更に３時間反応を行った後、３０℃以下に冷却して重合液を得た。得られた重合液を水２４００ｇに投入して生じた析出物を回収し、室温・減圧条件下にて２４時間乾燥させて樹脂粉末を得た。得られた樹脂粉末をメタノール１０００ｇに溶解させた後、分液漏斗に移し、ｎ−ヘキサン２０００ｇと水４００ｇを加えて精製を行い、下層を回収した。その後、下層を濃縮して１００ｇとし、４−メチル−２−ペンタノールに置換して上層膜用組成物の溶液（Ａ−２）を得た。なお、上層膜用組成物の溶液（Ａ−２）に含まれる上層膜用組成物（ａ−２）は式（８）で表される繰り返し単位を有している。
【０１８４】
【化２２】
0005104535.tif 000024
【０１８５】
（合成例５）
メタクリル酸（１，１，１−トリフルオロ−２−トリフルオロメチル−２−ヒドロキシ−４−ペンチル）エステル４６．９５ｇ（８５ｍｏｌ％）、及び開始剤（２，２’−アゾビス−（２−メチルプロピオン酸メチル））６．９１ｇをイソプロパノール１００ｇに溶解させて単量体溶液（５）を調製した。一方、温度計及び滴下漏斗を備えた５００ｍＬの三つ口フラスコにイソプロパノール５０ｇを投入し、３０分間窒素パージした。窒素パージ後、フラスコ内をマグネティックスターラーで攪拌しながら、８０℃になるように加熱した。滴下漏斗を用い、予め調製しておいた単量体溶液（５）を２時間かけて滴下した。滴下終了後、更に１時間反応を行い、ビニルスルホン酸３．０５ｇ（１５ｍｏｌ％）のイソプロパノール溶液１０ｇを３０分かけて滴下した。その後、更に１時間反応を行った後、３０℃以下に冷却して、共重合液を得た。得られた共重合液を１５０ｇに濃縮した後、分液漏斗に移した。この分液漏斗にメタノール５０ｇとｎ−ヘキサン６００ｇを投入して分離させた後、下層液を回収した。この下層液をイソプロパノールで希釈して１００ｇとし、再度、分液漏斗に移した。メタノール５０ｇとｎ−ヘキサン６００ｇを分液漏斗に投入して、分離させた後、下層液を回収した。回収した下層液を４−メチル−２−ペンタノールに置換し、全量を２５０ｇに調整した。調整後、水２５０ｇを加えて分離させた後、上層液を回収した。次いで、回収した上層液を、４−メチル−２−ペンタノールに置換して上層膜用組成物の溶液（Ｂ−１）を得た。なお、上層膜用組成物の溶液（Ｂ−１）に含まれる上層膜用組成物（ｂ−１）は式（９）で表される繰り返し単位を有している。
【０１８６】
【化２３】
0005104535.tif 000025
【０１８７】
上層膜用組成物（ｂ−１）のＭｗは９７６０であり、Ｍｗ／Ｍｎは１．５１であり、収率は６５％であった。また、この上層膜用組成物（ｂ−１）の、メタクリル酸（１，１，１−トリフルオロ−２−トリフルオロメチル−２−ヒドロキシ−４−ペンチル）エステルに由来する繰り返し単位の含有率は９５ｍｏｌ％であり、ビニルスルホン酸に由来する繰り返し単位の含有率は５ｍｏｌ％であった。なお、上層膜用組成物の溶液（Ｂ−１）を用いて膜を形成した際における水との後退接触角は６９．０°であった。
【０１８８】
（合成例６）
２，２−アゾビス（２−メチルイソプロピオン酸メチル）２５．０ｇをメチルエチルケトン２５．０ｇに溶解させて単量体溶液（６）を調製した。一方、温度計及び滴下漏斗を備えた２０００ｍＬの三つ口フラスコに、メタクリル酸（１，１，１，３，３，３−ヘキサフルオロ−２−プロピル）エステル１０４．６ｇ、メタクリル酸（１，１，１−トリフルオロ−２−トリフルオロメチル−２−ヒドロキシ−４−ペンチル）エステル１９５．４ｇ、及びメチルエチルケトン５７５．０ｇを投入し、３０分間窒素パージした。窒素パージ後、フラスコ内をマグネティックスターラーで撹拌しながら８０℃になるように加熱した。滴下漏斗を用い、予め調製しておいた単量体溶液（６）を５分かけて滴下し、６時間攪拌した。その後、３０℃以下に冷却して共重合液を得た。得られた共重合液を６００ｇに濃縮し、分液漏斗に移した。この分液漏斗に、メタノール１９３ｇ及びｎ−ヘキサン１５４２ｇを投入して分離させた後、下層液を回収した。回収した下層液にメチルエチルケトン１１７ｇ及びｎ−ヘキサン１８７０ｇを投入して分離させた後、下層液を回収した。更に回収した下層液にメタノール９３ｇ、メチルエチルケトン７７ｇ、及びｎ−ヘキサン１２３８ｇを投入して分離させた後、下層液を回収した。回収した下層液を４−メチル−２−ペンタノールに置換し、この溶液を蒸留水にて洗浄して再度４−メチル−２−ペンタノールに置換することで、上層膜用組成物の溶液（Ｃ−１）を得た。なお、上層膜用組成物の溶液（Ｃ−１）に含まれる上層膜用組成物（ｃ−１）は式（１０）で表される繰り返し単位を有している。
【０１８９】
【化２４】
0005104535.tif 000026
【０１９０】
上層膜用組成物（ｃ−１）のＭｗは１０２００であり、Ｍｗ／Ｍｎは１．６５であり、収率は６５％であった。また、この上層膜用組成物（ｃ−１）の、メタクリル酸（１，１，１，３，３，３−ヘキサフルオロ−２−プロピル）エステルに由来する繰り返し単位の含有率は３９．５ｍｏｌ％であり、メタクリル酸（１，１，１−トリフルオロ−２−トリフルオロメチル−２−ヒドロキシ−４−ペンチル）エステルに由来する繰り返し単位の含有率は６０．５ｍｏｌ％であった。なお、組成物溶液（Ｃ−１）を用いて膜を形成した際における水との後退接触角は８２．０°であった。
【０１９１】
（実施例１）
重合体成分として上層膜用組成物の溶液（Ａ−１）２０部、上層膜用組成物の溶液（Ｂ−１）８０部、溶剤（Ｄ）として４−メチル−２−ペンタノール２８００部を混合し、２時間撹拌した後、孔径２００ｎｍのフィルターで濾過することにより、固形分濃度４％の上層膜用組成物の組成物溶液（１）を調製した。
【０１９２】
予め「ＣＬＥＡＮ  ＴＲＡＣＫ  ＡＣＴ８」（東京エレクトロン社製）を用いて、１００℃×６０秒の処理条件でヘキサメチルジシラザン処理を行った８インチシリコンウェハを用意した。この８インチシリコンウェハ上に、フォトレジスト組成物の組成物溶液をスピンコートし、ホットプレート上で９０℃×６０秒の条件でＰＢを行い、膜厚１２０ｎｍのフォトレジスト膜を形成した。このフォトレジスト膜上に、上層膜用組成物の組成物溶液（１）をスピンコートし、ＰＢ（９０℃×６０秒の条件）を行って膜厚９０ｎｍの上層膜を形成した。その後、パターンが形成されていない擦りガラスを介して露光を行った。その後、８インチシリコンウェハの上層膜上に商品名「ＣＬＥＡＮ  ＴＲＡＣＫ  ＡＣＴ８」のリンスノズルから超純水を６０秒間吐出させ、４０００ｒｐｍで１５秒間振り切りによりスピンドライを行った。次に、商品名「ＣＬＥＡＮ  ＴＲＡＣＫ  ＡＣＴ８」のＬＤノズルによってパドル現像を６０秒間行い、上層膜を除去した。なお、このパドル現像では、現像液として２．３８％テトラメチルアンモニウムヒドロキシド水溶液を使用した。上層膜用組成物の組成物溶液（１）を用いて形成した上層膜のＢｌｏＢ欠陥の評価は「○」であった。
【０１９３】
（実施例２〜４、及び比較例１）
重合体成分及び溶剤（Ｄ）の配合処方を、表２に示すこととしたこと以外は、実施例１と同様にして、実施例２〜４、及び比較例１の上層膜用組成物の組成物溶液を調製し、それらを用いて形成した上層膜のＢｌｏＢ欠陥の評価を行った。結果を表２に示す。
【０１９４】
【表２】
0005104535.tif 000027
【０１９５】
表２から明らかなように、実施例１〜４の上層膜用組成物の組成物溶液を用いて形成された上層膜は、Ｂｌｏｂ欠陥の評価は「○」であり、比較例１の上層膜用組成物の組成物溶液を用いて形成された上層膜に比べ、Ｂｌｏｂ欠陥が改良されていることが確認できた。
【産業上の利用可能性】
【０１９６】
本発明の上層膜用組成物は、重合体成分として重合体（Ａ）を含有するものであるため、液浸露光時にフォトレジスト膜を保護し、水等の液浸媒体に溶出することなく安定な被膜を維持し、ウォーターマーク欠陥やパターン不良欠陥等の欠陥の発生を効果的に抑制し、高解像度のレジストパターンを形成可能であり、かつ、十分に高い後退接触角を有する上層膜を形成することができる。そのため、今後、高速のスキャンスピードによるレジストパターン形成においても、ウォーターマーク欠陥等の欠陥の発生を効果的に抑制することができる。従って、本発明の上層膜用組成物は、液浸露光に好適に使用可能な上層膜を形成することができ、今後、更に微細化が進行すると予想される半導体デバイスの製造工程において極めて好適に用いることができる。